(57)【要約】  皮膚および／またはケラチン物質への適用のための組成物における抗汚染剤としての粒状鉱物の使用、皮膚および／またはケラチン物質を汚染から保護する方法、粒状鉱物を含む組成物および前記組成物を製造する方法。【特許請求の範囲】
【請求項１】
皮膚および／またはケラチン物質への適用のための組成物における抗汚染剤としての粒状鉱物の使用。
【請求項２】
皮膚および／またはケラチン物質を汚染から保護する方法であって、粒状鉱物を含む組成物を皮膚および／またはケラチン物質に適用することを含む方法。
【請求項３】
粒状鉱物が、シリカベースまたはシリケートベース鉱物である、請求項１に記載の使用または請求項２に記載の方法。
【請求項４】
粒状鉱物が、炭酸カルシウム、タルク、パーライト、カオリン、ケイソウ土およびそれらの組合せから選択される、請求項１から３までのいずれか１項に記載の使用または方法。
【請求項５】
粒状鉱物が、約０．５μｍから約１００μｍ、例えば、約０．５μｍから約５０μｍ、例えば、約０．５μｍから約３０μｍの範囲のｄ50を有する、請求項１から４までのいずれか１項に記載の使用または方法。
【請求項６】
粒状鉱物が、約２０ｍＬ／１００ｇ粒状鉱物と等しいまたはそれよりも大きい、例えば、約４０ｍＬ／１００ｇ粒状鉱物と等しいまたはそれよりも大きい、例えば、約５０ｍＬ／１００ｇ粒状鉱物と等しいまたはそれよりも大きい、例えば、約８０ｍＬ／１００ｇ粒状鉱物と等しいまたはそれよりも大きい油吸収容量を有する、請求項１から５までのいずれか１項に記載の使用または方法。
【請求項７】
粒状鉱物が、約４０ｍＬ／１００ｇ粒状鉱物と等しいまたはそれよりも大きい、例えば、約５０ｍＬ／１００ｇ粒状鉱物と等しいまたはそれよりも大きい、例えば、約１００ｍＬ／１００ｇ粒状鉱物と等しいまたはそれよりも大きい水吸収容量を有する、請求項１から６までのいずれか１項に記載の使用または方法。
【請求項８】
粒状鉱物が、約３０ｍＬ／１００ｇ粒状鉱物と等しいまたはそれよりも大きい、例えば、約４０ｍＬ／１００ｇ粒状鉱物と等しいまたはそれよりも大きい、皮脂吸収容量を有する、請求項１から７までのいずれか１項に記載の使用または方法。
【請求項９】
皮膚および／またはケラチン物質への適用のための組成物が、ヘアシャンプー、ヘアコンディショナー、モイスチャライザー、プライマーまたはクレンザーなどの化粧品組成物である、請求項１から８までのいずれか１項に記載の使用または方法。
【請求項１０】
粒状鉱物が、汚染物を吸収し、および／または汚染物の皮膚への侵入を低下させ、または予防する、請求項１から９までのいずれか１項に記載の使用または方法。
【請求項１１】
皮膚および／またはケラチン物質への適用のための組成物が、エマルジョン、ゲル、ローションまたはクリームの形態である、請求項１から１０までのいずれか１項に記載の使用または方法。
【請求項１２】
皮膚および／またはケラチン物質への適用のための組成物が、約０．５質量％から約６０質量％の粒状鉱物を含む、請求項１から１１までのいずれか１項に記載の使用または方法。
【請求項１３】
粒状鉱物を含む組成物であって、皮膚および／またはケラチン物質に適用して、皮膚および／またはケラチン物質を汚染から保護することができる組成物。
【請求項１４】
乾燥したおよび／または損傷した皮膚の治療用である、請求項１３に記載の組成物。
【請求項１５】
請求項１３または１４に記載の組成物を製造する方法であって、粒状鉱物を液状担体と組み合わせることを含む方法。
【発明の詳細な説明】
【技術分野】
【０００１】
本発明は、一般に、皮膚および／またはケラチン物質への適用に適した、および／またはそれが意図された組成物における抗汚染剤としての、１種または複数の粒状鉱物の使用に関する。本発明は、さらに、少なくとも１種の粒状鉱物を含む組成物を皮膚および／またはケラチン物質に適用することによって、皮膚および／またはケラチン物質を汚染から保護する方法に関する。本発明は、粒状鉱物を含む組成物、治療方法で用いられる粒状鉱物を含む組成物、および前記組成物を製造する方法にも関する。
【背景技術】
【０００２】
汚染は、皮膚ならびに／または毛髪および爪などのケラチン物質に対して悪影響を有することが知られている。例えば、汚染は、皮膚中のビタミンＥの量を低下させ、皮膚細胞の呼吸を低下させ、落屑を増加させ、皮脂分泌を増大させ、および皮膚の老化および弾力／ハリの喪失を加速させ得る。都市に住んでいる人口が増加するにつれて、増加する個人は高レベルの汚染に暴露され、従って、汚染のマイナス効果の危険な状態にある。従って、皮膚を汚染から保護できる製品に対して、消費者からの興味が増大している。皮膚および／またはケラチン物質への適用のための天然の非化学製品に対する興味がやはり増大している。従って、皮膚および／またはケラチン物質を汚染から保護するための改良されたおよび／または代わりの組成物を提供するのが望ましい。
【発明の概要】
【課題を解決するための手段】
【０００３】
本発明の第一の態様によると、皮膚および／またはケラチン物質への適用のための組成物における抗汚染剤としての粒状鉱物の使用が提供される。
ある実施形態において、該粒状鉱物および／または組成物は、汚染を吸収し、および／または汚染の皮膚中への侵入を低下させ、または防止する。
ある実施形態において、該粒状鉱物および／または組成物は、細胞の呼吸を増加させ、および／または落屑を低下させ、および／または皮膚の老化を阻害し、および／または皮膚のハリおよび／または弾力の喪失を低下させ、および／または皮脂の分泌を低下させ、および／または皮膚中のビタミンＥレベルを増大させる。
ある実施形態において、該使用は化粧用とすることができる。ある実施形態において、該使用は治療用とすることができる。かくして、本発明のさらなる態様において、治療組成物における抗汚染剤として用いられる、粒状鉱物を含む組成物が提供される。
本発明の第二の態様によると、皮膚および／またはケラチン物質を汚染から保護する方法であって、粒状鉱物を含む組成物を皮膚および／またはケラチン物質に適用することを含む方法が提供される。
ある実施形態において、該粒状鉱物および／または組成物は汚染を吸収し、および／または汚染の皮膚中への侵入を低下させ、または防止する。
ある実施形態において、該粒状鉱物および／または組成物は、細胞の呼吸を増加させ、および／または落屑を低下させ、および／または皮膚の老化を阻害し、および／または皮膚のハリおよび／または弾力の喪失を低下させ、および／または皮脂の分泌を低下させ、および／または皮膚中のビタミンＥレベルを増大させる。
ある実施形態において、該方法は化粧用とすることができる。ある実施形態において、該方法は治療用とすることができる。かくして、本発明のさらなる態様において、治療方法における抗汚染剤として用いられる、粒状鉱物を含む組成物が提供される。
【０００４】
本発明の第三の態様によると、粒状鉱物を含む組成物が提供される。該組成物は、皮膚および／またはケラチン物質への適用に適しており、および／またはそれが意図される。粒状鉱物は抗汚染剤である。
ある実施形態において、該組成物は化粧品組成物である。ある実施形態において、該組成物は、治療的使用に適しているか、および／またはそれが意図された治療剤組成物である。
【０００５】
本発明の第四の態様によると、本明細書中に記載されたいずれかの態様または実施形態による組成物を製造する方法が提供される。該方法は、例えば、粒状鉱物を液状担体と組み合わせることを含むことができる。
【０００６】
本発明のいずれかの態様のある実施形態は、以下の利点のうちの１または複数を提供することができ。
・抗汚染効果；
−汚染からの遮蔽
−汚染の吸収
−汚染の皮膚への侵入の防止／低下
・細胞呼吸（例えば、皮膚細胞呼吸）の増加；
・落屑の低下；
・皮膚の老化の阻害；
・皮膚のハリおよび／または弾力の喪失の低下；
・皮脂の分泌の低下；
・ビタミンＥレベルの増大；
・天然添加物の提供。
【０００７】
本発明の記載した態様のいずれかの特定の１または複数に関連して提供された詳細、例および選択物を、ここにさらに記載し、それらは本発明の全ての態様に等しく適用されるであろう。その全ての可能な変形における本明細書中に記載された実施形態、例および選択物のいずれの組合せも、本明細書中においてそうでないことが示されているのでなければ、またはそうでないことが文脈上明瞭に反駁されているのでなければ、本発明に含まれる。
【図面の簡単な説明】
【０００８】
【図１】図１は、タバコ抽出物がいずれの鉱物を通しても濾過されない場合と比較した、タバコ抽出物がタルク１を通して濾過される場合（試験は２回反復）の、細胞生存％対タバコ抽出物希釈（％）を示す。
【図２】図２は、タバコ抽出物がいずれの鉱物を通しても濾過されない場合と比較した、タバコ抽出物がタルク１またはパーライトを通して濾過される場合の、細胞生存％対タバコ抽出物希釈（％）を示す。
【図３】図３は、タバコ抽出物がいずれの鉱物を通しても濾過されない場合と比較した、タバコ抽出物がタルク１またはカオリンを通して濾過される場合の、細胞生存％対タバコ抽出物希釈（％）を示す。
【図４】図４は、タバコ抽出物がいずれの鉱物を通しても濾過されない場合と比較した、タバコ抽出物がタルク１またはタルク２を通して濾過される場合の、細胞生存％対タバコ抽出物希釈（％）を示す。
【図５】図５は、タバコ抽出物がいずれの鉱物を通しても濾過されない場合と比較した、タバコ抽出物がタルク１またはＤＥ１を通して濾過される場合の、細胞生存％対タバコ抽出物希釈（％）を示す。
【図６】図６は、タバコ抽出物がいずれの鉱物を通しても濾過されない場合と比較した、タバコ抽出物がタルク１またはＤＥ２を通して濾過される場合の、細胞生存％対タバコ抽出物希釈（％）を示す。
【図７】図７は、タバコの煙に暴露されず、その表面に試験試料が適用されなかった（頂部パネル）またはタルク１を含有する試験試料がその表面に適用された（底部パネル）、皮膚生検材料の顕微鏡像を示す。
【図８】図８は、タバコの煙に暴露されなかった（第一の欄）、または双方の皮膚生検材料がその表面に適用されたタルク１を含有する試験試料を有した１０本のタバコ（第二の欄）、または皮膚生検材料がその表面に適用された試験試料を有しなかった１０本のタバコ（第三の欄）のタバコの煙に暴露された皮膚生検材料の顕微鏡像を示す。頂部像は２０倍の倍率であって、底部像は４０倍の倍率である。
【図９】図９は、皮膚生検材料が、その表面に適用されたＤＥ２を含有する試験試料を有した場合の、１０本のタバコの煙に暴露された皮膚生検材料の顕微鏡像を示す。頂部像は２０倍の倍率であって、底部像は４０倍の倍率である。
【図１０】図１０は、皮膚生検材料が、その表面に適用された合成ケイ酸カルシウムを含有する試験試料を有した場合の、１０本のタバコの煙に暴露された皮膚生検材料の顕微鏡像を示す。頂部像は２０倍の倍率であって、底部像は４０倍の倍率である。
【図１１】図１１は、皮膚生検材料が、その表面に適用されたＰＣＣを含有する試験試料を有した、１０本のタバコの煙に暴露された皮膚生検材料の顕微鏡像を示す。頂部像は２０倍であって、底部像は４０倍である。
【図１２】図１２は、皮膚生検材料が、その表面に適用されたＤＥ３を含有する試験試料を有した、１０本のタバコの煙に暴露された皮膚生検材料の顕微鏡像を示す。頂部像は２０倍であって、底部像は４０倍である。
【発明を実施するための形態】
【０００９】
本明細書中において、皮膚および／またはケラチン物質への適用に適した、および／またはそれが意図された組成物における抗汚染剤としての粒状鉱物の使用が提供される。さらに、本明細書中において、皮膚および／またはケラチン物質を汚染から保護する方法であって、粒状鉱物を含む組成物を皮膚および／またはケラチン物質に適用することを含む方法が提供される。
【００１０】
用語「抗汚染剤」は、本明細書中で用いる場合、皮膚および／またはケラチン物質に対する１種または複数の汚染物質の１または複数の有害効果を低下させ、および／または防止する剤を意味する。表現「皮膚および／またはケラチン物質を汚染から保護する」は、本明細書中で用いる場合、皮膚に対する１種または複数の汚染物質の１または複数の有害効果が低下され、または防止されることを意味する。用語「汚染物質」とは、本明細書中で用いる場合、皮膚に対して悪影響を有する物質をいい、例えば、炭素粒状物、揮発性有機化合物、多環芳香族炭化水素、重金属（例えば、ヒ素、カドミウム、クロム、水銀、ネオジム、ニッケル、鉛、アンチモン、ビスマス）などの空気汚染物質、１０μｍ以下の直径を有する微粒子を含む大気粒子物質（ＰＭ10）、２．５μｍ以下の直径を有する微粒子（ＰＭ2.5）および１００ナノメートル以下の直径を有する超微粒子、および毒性ガス（例えば、ＮＯ2、一酸化炭素、ＳＯ2、Ｏ3）、化学製品（例えば、殺虫剤）、およびフリーラジカルを含む。用語「汚染物質」は、ＵＶ放射線を含まない。
【００１１】
理論に拘束されるつもりはないが、粒状鉱物は、汚染物質に対する遮蔽物として作用すると考えられる。かくして、ある実施形態において、粒状鉱物は１種または複数の汚染物質を吸収する。ある実施形態において、粒状鉱物は、１種または複数の汚染物質の皮膚への侵入を低下させ、または防止する。ある実施形態において、粒状鉱物は、全ての汚染物質の皮膚への侵入を低下させ、または防止する。
ある実施形態において、粒状鉱物は、皮膚上の炭素粒子の量を少なくとも約３０質量％低下させる。例えば、粒状鉱物は、皮膚上の炭素粒子の量を、少なくとも約３５質量％、または少なくとも約４０質量％、または少なくとも約４５質量％、または少なくとも約５０質量％、または少なくとも約５５質量％、または少なくとも約６０質量％、または少なくとも約６５質量％、または少なくとも約７０質量％低下させることができる。これは、例えば、粒状鉱物を含む組成物が適用されていない皮膚上の炭素粒子の量と比較する、またはそれが粒状鉱物を含まないことを除いて同一の組成物が適用された皮膚上の炭素粒子の量と比較することができる。これは、例えば、カメラおよび拡大レンズを用い、皮膚の表面の炭素粒子の数を観察することによって決定することができる。
【００１２】
ある実施形態において、粒状鉱物および／または組成物は、以下の効果のうちの１または複数を有することができる：
−細胞呼吸の増加；
−落屑の低下または予防；
−皮膚の老化の低下または防止；
−皮膚のハリおよび／または弾力の喪失の低下または防止；
−皮脂の分泌の低下または防止；
−ビタミンＥの増大。
【００１３】
上記した効果のうちの１または複数が得られる場合、当該増加または低下は、例えば、粒状鉱物を含む組成物の適用前の皮膚との比較において決定することができる。別法として、当該増加または低下は、粒状鉱物を含む組成物が適用されていない、またはそれが粒状鉱物を含まないことを除いて同一である組成物が適用された皮膚との比較において決定することができる。
【００１４】
各効果は、例えば、目視によって観察することができるか、または当業者に知られた方法によって測定することができる。本明細書中に開示された組成物および医薬組成物の特性（例えば、抗汚染効果）は、イン・ビボ、またはイン・ビトロ、またはエクス・ビボで決定することができる。例えば、皮膚に対する汚染の効果は、例えば、生物学的マーカーを測定することによって、皮膚生検材料を用いて測定することができる。例えば、細胞呼吸は、消費されたグルコースおよび／または酸素の量を決定することによって、または細胞によって生産された二酸化炭素の量を測定することによって、測定することができる。皮膚中のビタミンＥの量は、例えば、血液中のビタミンＥの量を測定することによって、推測することができる。皮膚の老化は、例えば、ここに引用してその内容を援用する「Anti-aging cosmetics and its efficacy assessment methods（老化化粧品およびその効力の評価方法）」、Xiang Li, 2015 Global Conference on Polymer and Composite Materials, IOP Conf. Series: Materials Science and Engineering 87 (2015) 012043に記載された方法のうちの１または複数によって測定することができる。皮膚のハリおよび／または弾力は、例えば、圧力の適用に対する皮膚の応答を決定することによって測定することができる。皮脂分泌は、例えば、皮脂計を用いて測定することができる。
【００１５】
ある実施形態において、該組成物は、局所適用のためのものである。換言すれば、該組成物は、例えば、皮膚、頭皮、まつ毛、眉毛、爪および粘膜を含めた、皮膚および／またはケラチン物質への適用のためのものである。
ある実施形態において、該使用および／または方法は、化粧用途、および／または方法であり、粒状物質を含む組成物は化粧品組成物である。
ある実施形態において、該使用または方法は、各々、治療的使用または治療方法であって、粒状物質を含む組成物は、治療的使用／方法に適した、および／またはそれが意図された医薬組成物である。本発明の文脈における用語「医薬組成物」は、（治療上有効量の）粒状鉱物および１種または複数の医薬上許容される担体および／または賦形剤および／または希釈剤を含む組成物を意味する。
ある実施形態において、該組成物は、健康な皮膚への適用に適した、および／またはそれが意図されている。ある実施形態において、該組成物は、乾燥したまたは損傷した皮膚への適用に適しているか、および／またはそれが意図されている。
ある実施形態において、皮膚および／またはケラチン物質の汚染からの保護は、例えば、１または複数の医学的状態を治療し、または予防することができる。例えば、皮膚および／またはケラチン物質の汚染からの保護は、アトピー性皮膚炎、狼瘡、ざ瘡、乾癬、酒さ、湿疹、蕁麻疹および皮膚がんなどの１または複数の皮膚状態を治療し、または予防することができる。
【００１６】
本明細書中で用いられる表現「治療するまたは予防する」および類似の用語とは、広く行われている医学的プラクティスに従って利用できる試験のいずれかに従って判断して、予防的および治癒的介護を含めた、障害を除去し、もしくは回避し、またはその兆候を軽減することが意図された全ての適用をいう。特定の結果を達成するために合理的な予測により狙うが、常にはそのように行わない介入は、表現「治療するまたは予防する」に含まれる。障害の進行を遅延させ、または停止させることに成功する介入は、表現「治療するまたは予防する」に含まれる。
【００１７】
投与される組成物の量は、対象の要件に依存して変化させることができる。治療的および非治療的適用の双方のためには、投与される組成物の量は、所望の結果、対象の要件および遭遇する汚染のレベルに依存して変化させることができる。
特定の状況のための適切な量／投与量の決定は、当該技術分野内のものである。例えば、治療的適用では、当該技術分野の医師または獣医は、必要とされる医薬組成物の有効量を容易に決定し、処方することができる。合計日量／投与量は、もし望まれるならば、当該日の間に、分割し、少しずつ投与することができる。
【００１８】
一般に、本発明による組成物中の活性剤の適切な日用量は、所望の効果、例えば、治療効果を生じさせるのに、および／または汚染を吸収するのに、および／または皮膚中への汚染の侵入を予防するのに有効な最低の用量である量となろう。広い範囲の用量が、組成物の非毒性のために、用いることができると考えられる。当業者であれば、適切な用量または投与量は、典型的には、対象の間で変化し、汚染のタイプおよび／または組成物の投与の開始時の対象の健康状態の重症度などの因子に依存することを理解するであろう。例えば、該組成物は、当該日を通じて適切な間隔で別々に投与される２または３以上のサブ用量として投与することができ、単位投与形態にてそのように投与してもよい。
【００１９】
ある実施形態において、対象はヒトである。他の実施形態において、対象は、非ヒト霊長類（例えば、類人猿、サルおよびキツネザル）などのヒト以外の哺乳動物、ネコまたはイヌなどの伴侶動物、イヌ、ウマおよびポニーなどの使役およびスポーツ用動物、ブタ、ヒツジ、ヤギ、シカ、雄牛および畜牛などの農場動物、およびげっ歯類（例えば、ウサギ、ラット、マウス、ハムスター、アレチネズミまたはモルモット）などの実験室動物である。
ある実施形態において、該組成物は、ヘアシャンプー、ヘアコンディショナー、モイスチャライザー（例えば、ハンド、ボディおよび／もしくはフットモイスチャライザー）、アイクリーム、クレンザー（例えば、シャワーおよび／または浴場で用いられる液状石鹸などのフェイスもしくはボディクレンザー）、プライマー、リップスレイブ、メーキャップ製品（例えば、ファウンデーション、コンシーラー、ＣＣクリーム、ＢＢクリーム、フェイスもしくはボディパウダー（例えば、プレスドもしくはルースパウダー）、ブロンザー、ハイライター、ブラッシャー、アイシャドウ、マスカラ、リップスティック、ハイライター、アイライナー、眉毛アプリケーター）、ハンドサニタイザーおよびヘアスプレーのうちの１種または複数である。
ある実施形態において、該組成物は、例えば、エリキシル、シロップ、懸濁液、スプレー、エマルジョン、ローション、ゲル、クリームおよび溶液の形態である液状製剤である。例えば、ある実施形態において、該組成物は、ゲル、クリーム、ローションまたはエマルジョンの形態である。技術および処方は、一般には、Remington, The Science and Practice of Pharmacy, Mack Publishing Co., Easton, PA, 最新版に見出すことができる。
【００２０】
該組成物または医薬組成物は、さらに、他の生物学的に活性な剤を含んでよい。例えば、該組成物または医薬組成物は、さらに、皮膚の老化、または皮膚のハリおよび／または弾力の喪失または落屑を阻害し、または低下させるのに適した生物学的に活性な剤、細胞呼吸を増加させるのに適した生物学的に活性な剤、皮脂分泌を低下させ、または予防するのに適した生物学的に活性な剤、および／または皮膚中のビタミンＥを増大させるための生物学的に活性な剤を含むことができる。例えば、該組成物または医薬組成物は、さらに、アトピー性皮膚炎、狼瘡、ざ瘡、乾癬、酒さ、湿疹、蕁麻疹および皮膚がんなどの１もしくは複数の皮膚状態を治療し、および／または予防するのに適した１種もしくは複数の生物学的に活性な剤を含むことができる。例えば、該組成物または医薬組成物は、さらに、１種または複数のビタミン、ミネラル、皮膚補充剤、皮膚回復剤、皮膚柔軟化剤、皮膚無痛化剤および日焼け止め作用剤（sunscreen actives）を含んでよい。
該組成物は、さらに、例えば、投与の態様および剤形の性質に依存して、吸収剤、賦形剤、希釈剤、担体、補助剤、賦形剤、ビヒクル、保存剤、充填剤、水和剤、バインダー、着色剤、崩壊剤、湿潤剤、エモリエント、乳化剤、懸濁化剤、甘味剤、香味剤、香料剤、抗菌剤、抗真菌剤、抗酸化剤、洗浄剤、剥離剤、滑沢剤、テキスチャー増強剤、コーティング剤、カプセル化剤、フィルム形成剤、増粘剤および分散剤から選択される成分を含有することができる。さらなる成分のうちの１種または複数（例えば、全て）は、皮膚および／またはケラチン物質に適用された場合に、それらがいずれの有害な効果も有しない点で皮膚適合性であり得る。
【００２１】
また、本明細書中において、皮膚および／またはケラチン物質への適用に適した、および／またはそれが意図された組成物を製造する方法が提供される。該組成物は、例えば、本明細書中に開示された態様または実施形態のいずれか１または複数に従うことができる。
該方法は、粒状鉱物を液状担体と組み合わせることを含む。ある実施形態において、粒状鉱物は、当業者に知られたいずれの技術によっても、混合および／またはブレンディングによって液状担体と組み合わせることができる。
汚染を吸収し、および／または汚染の皮膚中への侵入を低下させ、もしくは予防するのに適したいずれの粒状鉱物も本発明で用いることができる。
粒状鉱物は、例えば、任意の有効量（細胞呼吸の増加、落屑の低下もしくは予防、皮膚老化の低下もしくは予防、皮膚のハリおよび／もしくは弾力の喪失の低下もしくは予防、皮脂の分泌の低下もしくは予防、またはビタミンＥの増大などの所望の目的を達成するのに十分な量）で用いることができる。粒状鉱物は、例えば、約０．５質量％から約６０質量％の範囲の量にて、皮膚および／またはケラチン物質への適用のために組成物中に存在させることができる。例えば、粒状鉱物は、約１質量％から約５５質量％、または約１質量％から約５０質量％、または約２質量％から約４５質量％、または約３質量％から約４０質量％、または約４質量％から約３５質量％、または約５質量％から約３０質量％の範囲の量で、組成物に存在させることができる。
【００２２】
ある実施形態において、鉱物はシリカベース鉱物またはシリケートベース鉱物である。シリカベース鉱物は、５０質量％を超えるシリカ（ＳｉＯ2）を含む鉱物である。シリケートベース鉱物は、５０質量％を超える、シリケートイオン（例えば、オルトシリケートイオン（ＳｉＯ44-）または他のシリケートイオン（［ＳｉＯ2+n］2n-））を含む化合物を含む鉱物である。例えば、シリカベース鉱物は、６０質量％を超える、または７０質量％を超える、または８０質量％を超える、または９０質量％を超えるシリカを含む鉱物とすることができる。例えば、シリケートベース鉱物は、６０質量％を超える、または７０質量％を超える、または８０質量％を超える、または９０質量％を超える、シリケートイオンを含む化合物を含む鉱物とすることができる。
ある実施形態において、鉱物は天然由来（天然鉱物由来）である。ある実施形態において、鉱物は合成のものである。「天然由来」は、鉱物が天然に生じるか、または天然に生じる鉱物から作成される、のいずれかを意味する。天然に生じるか、または天然に生じる鉱物から作成されるいずれの鉱物も合成のものではない。鉱物が天然由来である場合、いくつかの鉱物不純物は粉砕物を不可避的に汚染するであろう。しかしながら、一般には、鉱物は、５質量％未満、好ましくは１質量％未満の他の鉱物不純物を含有するといってもよい。
【００２３】
シリカベース鉱物は、天然由来シリカベース鉱物および合成シリカベース鉱物を共に含む。天然由来シリカベース鉱物は、例えば、遊離シリカ、天然ガラス、ケイソウ土またはそれらの混合物を含む。
遊離シリカは、例えば、石英、リンケイ石、クリストバライト、蛋白石、石英ガラス、コーサイト、スティショバイトおよび玉髄を含む。
（普通、火山ガラスという）天然ガラスは、ケイ酸質マグマまたは溶岩の迅速な冷却によって形成される。例えば、パーライト、浮石、軽石、シラス、黒曜石、および松脂岩を含めたいくつかのタイプの天然ガラスが知られている。加工に先立ち、パーライトは、色が灰色から緑色であって、それを小さな真珠様マスに破壊する豊富な球状クラックを伴い得る。浮石は、軽量ガラス状の有孔質岩石である。黒曜石は、色は灰色であって、ガラス状の光沢および特徴的な貝殻状破面を伴い得る。松脂岩は、ワックス状の樹脂光沢を有することができ、茶色、緑色、または灰色であり得る。パーライトおよび浮石などの火山ガラスは、塊状鉱床にて生じ、広い商業的用途が見出される。しばしば、「タフト」という火山灰は、連結形態である場合、ガラス状形態であり得る小さな粒子または断片を含む。
【００２４】
本明細書中で用いる場合、用語天然ガラスは火山灰を含む。天然ガラスは流紋岩に対して化学的に同等であり得る。粗面岩、石英安山岩、安山岩、ラタイト、および玄武岩と化学的に同等な天然ガラスが知られているが、あまり普通ではないであろう。用語「黒曜石」、一般には、シリカが豊富な多数の天然ガラスに適用される。黒曜石ガラスは、それらのシリカ含有量に従って下位カテゴリに分類することができ、（典型的には、約７３質量％のＳｉＯ2を含有する）流紋岩状黒曜石が最も普通である。
【００２５】
パーライト、例えば、約７２から約７５％のＳｉＯ2、約１２から約１４％のＡｌ2Ｏ3、約０．５から約０．２％のＦｅ2Ｏ3、約３から約５％のＮａ2Ｏ、約４から約５％のＫ2Ｏ、約０．４から約１．５％のＣａＯ（質量％）、および少量の他の金属元素を含有し得る水和天然ガラスである。パーライトは、化学的に結合した水の（約２から約５質量％などの）より高い含有量、ガラス状の真珠光沢の存在、および特徴的な同心円もしくは弓形タマネギ皮様（すなわち、真珠状）破面によって他の天然ガラスから区別できる。パーライトは、膨張させることもでき、または膨張させないこともできる。パーライト製品は、ミリングおよび熱膨張によって調製することができ、高い多孔性、低い嵩密度、および化学的不活性などの固有の物理的特性を保有し得る。粉砕された膨張パーライトについての平均粒子サイズは、５から２００μｍの範囲であり、細孔体積は２から１０Ｌ／ｍｇの範囲であり、メジアン細孔サイズは５から２０μｍである。
【００２６】
浮石は、（例えば、約１ｍｍまでのサイズを持つ細孔または小胞を有する）メソ多孔性構造によって特徴付けられる天然ガラスである。浮石の多孔性は、それに、極めて低い見掛けの密度を与え、多くの場合において、それを水の表面に浮かせる。最も商業的な浮石は、約６０質量％から約７０質量％のＳｉＯ2を含有する。浮石は、ミリングおよび分級によって加工することができ、生成物は、軽量骨材として、また、研磨剤、吸着材、および充填剤として用いることもできる。膨張させていない浮石および熱膨張させた浮石は、濾過成分として用いることもできる。
【００２７】
ケイソウ土生成物は、珪藻植物のケイ酸質骨格（フラスチュール）の形態である、生物起源シリカ（すなわち、生きた生物によって生産され、またはもたらされたシリカ）が豊富な沈殿物として一般的には知られている、（「ＤＥ」または「珪藻岩」または「キーゼルグール」とも呼ばれる）ケイソウ土から得ることができる。珪藻植物は、一般には、生きた珪藻植物において、丸剤容器のようにかなりかみ合った２つのバルブを含む、多彩な複雑な構造の装飾的なケイ酸質骨格を保有する珪藻綱の、多様な微視的で、単細胞の黄金藻または藻様植物である。ケイソウ土は、水中珪藻植物の遺骸からのものであってよく、従って、ケイソウ土沈殿物は、現在または以前の水体いずれかの近くで見出すことができる。これらの沈殿物は、一般には、源：真水および塩水に基づいて２つのカテゴリに分けられる。真水のケイソウ土は、一般には、乾燥した湖床から採掘され、低い結晶性シリカ含有量および高い鉄含有量を有するとして特徴付けることができる。対照的に、塩水ケイソウ土は、一般には、外洋域から抽出され、高い結晶性シリカ含有量および低い鉄含有量を有するとして特徴付けることができる。
【００２８】
ケイソウ土は、主として、珪藻植物として知られた水生単細胞藻のシリカ微化石から構成される。ケイソウ土は、典型的には、約６０から９５％のシリカ、１から１２％のアルミナおよび０．５から８％の鉄酸化物の範囲の化学的組成を有する。それは、また、少量の、酸化カルシウム、二酸化チタン、酸化マグネシウム、酸化ナトリウムおよび酸化カリウムなどの他の化合物を含有し得る。ケイソウ土は、例えば、８０から９０％までのボイドを含有する高度に多孔性の構造を有し、広く種々の形状およびサイズの粒子からなる。１つの実施形態において、天然ケイソウ土は、他の物質と混合された約９０％のＳｉＯ2を含む。もう１つの実施形態において、粗製ケイソウ土は、約９０％のＳｉＯ2と、限定されるものではないが、Ａｌ、Ｆｅ、Ｃａ、およびＭｇ酸化物などの種々の金属酸化物とを含む。
【００２９】
ケイソウ土出発物質は、現在当業者に知られている、または後に発見される種々の適切な形態のいずれを有することもできる。１つの実施形態において、少なくとも１種の天然ケイソウ土は未加工である（例えば、化学的および／または物理的修飾プロセスに付されていない）。理論に拘束されるつもりはないが、クレイおよび有機物などの天然ケイソウ土中の不純物は、いくつかの実施形態において、より高いカチオン交換容量を供し得る。ケイソウ土は、例えば、約５から約２００μｍの範囲の平均粒子サイズを有することができる。ケイソウ土は、例えば、１から８０ｍ2／ｇの範囲の表面積を有し得る。ケイソウ土は、例えば、２から１０Ｌ／ｍｇの範囲の細孔体積を有し得るが、メジアン細孔サイズは１から２０μｍである。
【００３０】
鉱物がケイソウ土である場合、鉱物は低いクリストバライト含有量を有し得る。例えば、クリストバライト含有量は、約２質量％未満であり得る。例えば、クリストバライト含有量は、約１質量％未満であり得る。例えば、クリストバライト含有量は、約０．５質量％未満であり得る。例えば、クリストバライト含有量は、約０．１質量％未満であり得る。クリストバライト含有量は、ここに引用してその内容を援用する、ＷＯ  ２０１０／０４２６１４に記載された具体的な方法を含めた、現在当業者に知られている、または後に発見されるいずれの適切な測定技術によって測定することもできる。
鉱物がケイソウ土である場合、鉱物は少なくとも１種の金属、例えば、少なくとも１種の可溶性金属を含むことができる。本明細書中で用いる場合、用語「可溶性金属」とは、少なくとも１種の液体に溶解することができるいずれの金属もいう。可溶性金属は当業者に知られており、限定されるものではないが、鉄、アルミニウム、カルシウム、バナジウム、クロム、銅、亜鉛、ニッケル、カドミウム、および水銀を含む。ケイソウ土を含むフィルター助剤を用いて少なくとも１種の液体を濾過する場合、少なくとも１種の金属はケイソウ土フィルター助剤から分離され、液体中に入ることができる。現在当業者に知られている、または後に発見されるものを含めた、ケイソウ土生成物中の少なくとも１種の可溶性金属のレベルを測定するためのいずれの適切なプロトコルまたは試験を用いることもできる。例えば、醸造産業は、ケイソウ土フィルター助剤のＢＳＩを測定するための少なくとも１つのプロトコルを開発している。ＢＳＩ、またはビール可溶性鉄とは、ビールなどの液体の存在下で分離するケイソウ土を含むフィルター助剤の、百万当たりの部の単位で測定することができる鉄含有量をいう。欧州醸造条約（ＥＢＣ）の方法は、液状フタル酸水素カリウムをフィルター助剤と接触させ、次いで、鉄含有量について液体を分析する。より具体的には、ＥＢＣ方法は、例えば、２時間の合計接触時間にて、所与の量のフィルター助剤物質と共に、抽出剤としてのフタル酸水素カリウム（ＫＨＰ、ＫＨＣ8Ｈ4Ｏ4）の１０ｇ／Ｌ溶液を用いる。次いで、抽出物を、フェロジン（ＦＥＲＲＯＺＩＮＥ）方法によって鉄濃度について分析する。ある実施形態において、ケイソウ土は、約３０ｐｐｍと等しいまたはそれ未満の各可溶性金属または全可溶性金属を含む。例えば、ケイソウ土は、約２５ｐｐｍと等しいまたはそれ未満の、または約２０ｐｐｍと等しいまたはそれ未満の、または約２０ｐｐｍと等しいまたはそれ未満の、または約１５ｐｐｍと等しいまたはそれ未満の、または約１０ｐｐｍと等しいまたはそれ未満の、または約５ｐｐｍと等しいまたはそれ未満の、または約２ｐｐｍと等しいまたはそれ未満の各可溶性金属または全可溶性金属を含むことができる。ある実施形態において、ケイソウ土は、独立して、約３０ｐｐｍと等しいまたはそれ未満の、ヒ素、カドミウム、コバルト、クロム、水銀、ネオジム、ニッケル、鉛およびアンチモンの各々を含む。例えば、ケイソウ土は、独立して、約２５ｐｐｍと等しいまたはそれ未満の、または約２０ｐｐｍと等しいまたはそれ未満の、または約２０ｐｐｍと等しいまたはそれ未満の、または約１５ｐｐｍと等しいまたはそれ未満の、または約１０ｐｐｍと等しいまたはそれ未満の、または約５ｐｐｍと等しいまたはそれ未満の、または約２ｐｐｍと等しいまたはそれ未満のこれらの金属の各々を含むことができる。
【００３１】
鉱物がケイソウ土である場合、鉱物はフィルター助剤組成物で用いるのに適切な透過度を有することができる。透過度は、現在当業者に知られている、または後に発見されるいずれの適切な測定技術によって測定することもできる。透過度は、一般には、多孔床１ｃｍ高の透過度によって測定して、かつ１気圧の適用された圧力差下で１ｃｍ3／秒の流速にて１ｍＰａ・秒の粘度を有する流体を流動させる１ｃｍ2断面にて、ダルシー単位またはダルシーで測定される。透過度を測定するための原理は、ダルシー則（例えば、J. Bear, "The Equation of Motion of a Homogeneous Fluid: Derivations of Darcy's Law," in Dynamics of Fluids in Porous Media 161-177（第二版１９８８）参照）から多孔性媒体について、従前に導かれている。デバイスおよび方法のアレイは、透過度に相関し得て存在する。透過度を測定するのに有用な１つの例示的な方法において、特別に構築されたデバイスは、水中の濾過媒体の懸濁液からセプタム上にフィルターケーキを形成するように設計されており；特定の体積の水が、既知の断面積のフィルターケーキの測定された厚みを通って流動するのに必要な時間が測定される。かくして、実施形態において、本明細書中に記載された生成物は、少なくとも１．０Ｄａ、好ましくは少なくとも３．０Ｄａの透過度を有することができる。
【００３２】
合成シリカベース鉱物は、例えば、ヒュームドシリカ、シリカヒューム、沈降シリカおよびシリカゲルを含む。ある実施形態において、シリカベース鉱物は合成シリカではない。
シリケートベース鉱物は、天然由来シリケートベース鉱物および合成シリケートベース鉱物を共に含む。天然由来シリケートベース鉱物は、例えば、オルトシリケート（例えば、紅柱石、ムライト）、ソロシリケート、シクロシリケート（例えば、ベントナイト、トルマリン）、イノシリケート（例えば、鉄珪輝石（ferrolsilite）、珪灰色石）、フィロシリケート（例えば、クリストライト、ハロイサイト、カオリナイト、モンモリロナイト、バーミキュライト、タルクおよびパイロフィライトなどのクレイ、マイカ）およびテクトシリケート（例えば、長石）を含む。シリケートベース鉱物は、例えば、これらのシリケートのいずれかの１種または複数とすることができる。例えば、シリケートベース鉱物は、ケイ酸カルシウム、ケイ酸マグネシウムまたはそれらの組合せとすることができる。
【００３３】
天然由来シリケートベース鉱物は、天然に生じる鉱物から作成される鉱物も含む。例えば、ケイ酸カルシウムは、酸化カルシウムを天然に生じるシリカもしくはシリケートベース鉱物と反応させることによって作成することができる。例えば、ケイ酸カルシウムは、酸化カルシウムをケイソウ土と反応させることによって作成することができる。酸化カルシウムをケイソウ土と反応させることによって作成されるケイ酸カルシウムは、例えば、珪藻植物タイプの鉱物構造を有し得る。ケイ酸カルシウムは、例えば、約５．５ｍＬ／ｇと等しいまたはそれよりも大きい、例えば、約６．０ｍＬ／ｇと等しいまたはそれよりも大きい細孔体積を有し得る。
【００３４】
１つの実施形態において、鉱物は、採鉱または抽出に続いて最小の加工を受ける。さらなる実施形態において、鉱物は、少なくとも１つの物理的修飾プロセスに付される。当業者であれば、現在知られているか、または後に発見され得る、使用に適した物理的修飾プロセスを容易に知るであろう；適切な物理的修飾プロセスは、限定されるものではないが、ミリング、乾燥、および空気分級を含む。なおもう１つの実施形態において、鉱物は、少なくとも１つの化学的修飾プロセスに付される。当業者であれば、現在知られており、または後に発見され得る、本発明で用いるのに適切な化学的修飾プロセスを容易に知るであろう；適切な化学的修飾プロセスは、限定されるものではないが、シラン処理およびか焼を含む。
１つの実施形態において、粒状鉱物は炭酸塩、例えば、（重質炭酸カルシウム（ＧＣＣ）および沈降炭酸カルシウム（ＰＣＣ）を含めた）炭酸カルシウムである。
【００３５】
本発明は、天然由来シリカもしくはシリケートベース鉱物の点で議論されがちである。ある実施形態において、粒状鉱物は、タルク、パーライト、カオリン、ケイソウ土およびそれらの組合せの１種または複数から選択される。例えば、本発明は、天然ガラス（例えば、パーライト）、ケイソウ土または天然由来ケイ酸カルシウムの点で議論されがちである。例えば、ある実施形態において、鉱物はケイソウ土である。例えば、ある実施形態において、鉱物はパーライトである。ある実施形態において、パーライトは膨張させ分級された（例えば、軽く分級された）パーライトとすることができる。膨張され分級された（例えば、軽く分級された）パーライトは、例えば、約４５から約７５μｍ、例えば、約５０から約７０μｍの範囲のｄ50を有することができる。ある実施形態において、パーライトは、膨張させ粉砕されたパーライトとすることができる。膨張され粉砕されたパーライトは、例えば、約２０から約６０μｍ、例えば、約３０から約５０μｍの範囲のｄ50を有することができる。しかしながら、本発明は、そのような実施形態に限定されないと解釈されるべきである。
【００３６】
本明細書中に開示された複合材料は、一定の粒子サイズを有する。粒子サイズは、現在当業者に知られている、または後に発見されるいずれの適切な測定技術によって測定することもできる。そうでないことが述べられているのでなければ、粒子サイズ、および粒子サイズ分布（「ｐｓｄ」）などの粒子サイズ特性は、０．１２μｍから７０４μｍの範囲の粒子サイズにわたる粒子サイズ分布を決定することができる、Leeds and Northrup Microtrac X100 レーザー粒子サイズアナライザー（Leeds and Northrup, North Wales, Pennsylvania, USA）を用いて測定される。所与の粒子のサイズは、球相当径または「ｅｓｄ」としても知られた、懸濁液を通って沈積する同等直径の球の直径換算で表される。メジアン粒子サイズ、またはｄ50値は、粒子の５０質量％がそのｄ50値未満のｅｓｄを有する値である。ｄ10値は、粒子の１０質量％がそのｄ10値未満のｅｓｄを有する値である。ｄ90値は、粒子の９０質量％がそのｄ90値未満のｅｓｄを有する値である。
【００３７】
粒状鉱物は、例えば、約０．０５から約５０μｍの範囲のｄ10を有することができる。例えば、鉱物は、約０．１から約４５μｍ、例えば、約０．２から約４０μｍ、例えば、約０．３から約３５μｍ、例えば、約０．４から約３０μｍ、例えば、約０．５から約２５μｍ、例えば、約１から約２０μｍ、例えば、約２から約１５μｍ、例えば、約５から約１０μｍの範囲のｄ10を有することができる。
粒状鉱物は、例えば、約０．５から約１００μｍの範囲のｄ50を有することができる。例えば、鉱物は、約０．５から約９８μｍ、例えば、約０．５から約９５、例えば、約０．５から約９０μｍ、例えば、約１から約８５μｍ、例えば、約１から約８０μｍ、例えば、約１から約７５μｍ、例えば、約１から約７０μｍの範囲のｄ50を有することができる。例えば、鉱物は、約２から約６５μｍ、例えば、約２から約６０μｍ、例えば、約２から約５５μｍの範囲のｄ50を有することができる。例えば、鉱物は、約５から約５０μｍ、例えば、約５から約４５μｍ、例えば、約５から約４０μｍ、または約５から約３５μｍ、または約５から約３０μｍ、または約５から約２５μｍ、または約５から約２０μｍ、または約５から約１５μｍ、または約５から約１０μｍの範囲のｄ50を有することができる。
【００３８】
粒状鉱物は、例えば、約１から約２００μｍの範囲のｄ90を有することができる。例えば、鉱物は、約２から約１９０μｍ、例えば、約２から約１８０μｍ、例えば、約３から約１７０μｍ、例えば、約３から約１６０μｍ、例えば、約４から約１５０μｍ、例えば、約５から約１４０μｍ、例えば、約６から約１３０μｍ、例えば、約６から約１２０μｍ、例えば、約７から約１１０μｍ、例えば、約７から約１００μｍ、例えば、約８から約９０μｍ、例えば、約８から約８０μｍ、例えば、約９から約７０μｍ、例えば、約９から約６０μｍ、例えば、約１０から約５０μｍ、例えば、約１０から約４０μｍ、例えば、約１５から約３０μｍ、例えば、約２０から約２５μｍの範囲のｄ90を有することができる。
粒状鉱物は、例えば、少なくとも約１のラメラリティ指標を有することができる。例えば、粒状鉱物は、少なくとも約１．５、または少なくとも約２、または少なくとも約２．５、または少なくとも約３のラメラリティ指標を有することができる。例えば、粒状鉱物は約１から約２０、または約１から約１５、または約１から約１０、または約１から約５の範囲のラメラリティ指標を有することができる。
【００３９】
本明細書中で用いる場合、用語「ラメラリティ指標」は、以下の比率：
【数１】
2020507613.tif 000002
（式中、「ｄ50レーザー」は、上記したレーザー粒子サイズアナライザーを用いて得られた平均粒子サイズ（ｄ50）の値であって、「ｄ50sedi」は、以下に記載するように、セディグラフ（標準ＩＳＯ  １３３１７−３）を用いて沈積によって得られたメジアン直径の値である）
によって定義される。この指標は、その最小寸法に対する粒子の最大寸法の平均比と相関することを示す、G. Baudet and J. P. Rona, Ind. Min. Mines et Carr. Les techn. June, July 1990, p p 55-61による論文を参照することができる。
【００４０】
先に言及された沈積技術において、タルク粒状物質について本明細書中で言及された粒子サイズ特性は、「Micromeritics Sedigraph 5100単位」として本明細書中で言及され、ストークスの法則の適用に基づいた、Micromeritics Instruments Corporation, Norcross, Georgia, USA (www.micromeritics.com)によって供給されたSedigraph 5100マシーンを用いて、水性媒体中での十分に分散された状態における粒状物質の沈積によってよく知られた方法で測定されるものである。そのようなマシーンは、所与のｅ．ｓ．ｄ値未満の、「球相当径」（ｅ．ｓ．ｄ）と当該技術分野で言われる、サイズを有する粒子の質量による累積パーセントの測定およびプロットを提供する。平均粒子サイズｄ50sediは、そのｄ50値未満の球相当径を有する粒子の５０質量％がある粒子ｅ．ｓ．ｄのこのように決定された値である。ｄ95sedi値は、粒子の９５質量％がそのｄ95sedi値未満のｅｓｄを有する値である。粒子サイズ特性は、ＩＳＯ  １３３１７−３、またはそれと同等ないずれかの方法に従って決定することができる。
【００４１】
粒状鉱物は、例えば、約０．１μｍから約４０μｍの範囲のｄ50sedi（本明細書中に記載されたセディグラフによって測定されたｄ50）を有することができる。例えば、粒状鉱物は、約０．２μｍから約３５μｍ、または約０．３μｍから約３０μｍ、または約０．４μｍから約２５μｍ、または約０．５μｍから約２０μｍの範囲のｄ50sediを有することができる。例えば、粒状鉱物は、約０．１μｍから約１５μｍ、または約０．２μｍから約１２μｍ、または約０．５μｍから約１０μｍ、または約０．５μｍから約８μｍ、または約０．５μｍから約５μｍの範囲のｄ50sediを有することができる。
【００４２】
ある実施形態において、粒状鉱物は、約１μｍから約５０μｍ、例えば、約５μｍから約４０μｍ、例えば、約１０μｍから約３０μｍ、例えば、約１０μｍから約２５μｍの範囲のｄ50を有するタルクである。
ある実施形態において、粒状鉱物は、約１μｍから約２０μｍ、例えば、約５μｍから約１５μｍ、例えば、約６μｍから約１４μｍ、例えば、約７μｍから約１３μｍ、例えば、約８μｍから約１２μｍ、例えば、約９μｍから約１１μｍの範囲のｄ50を有するタルクである。
ある実施形態において、粒状鉱物は、少なくとも約５μｍ、または少なくとも約６μｍのｄ50を有するタルクである。例えば、粒状鉱物は、少なくとも約７μｍ、または少なくとも約８μｍ、または少なくとも約９μｍ、または少なくとも約１０μｍのｄ50を有するタルクとすることができる。ある実施形態において、粒状鉱物は、約１０μｍから約５０μｍ、例えば、約１０μｍから約４０μｍ、例えば、約１０μｍから約３５μｍ、例えば、約１５μｍから約３５μｍ、例えば、約１５μｍから約３０μｍ、または約２０μｍから約３０μｍ、または約２０μｍから約２５μｍ、または約１５μｍから約２５μｍ、または約１５μｍから約２０μｍの範囲のｄ50を有するタルクである。
【００４３】
ある実施形態において、粒状鉱物は、少なくとも約１のラメラリティ指標を有するタルクである。例えば、粒状鉱物は、少なくとも約１．５、または少なくとも約２、または少なくとも約２．５のラメラリティ指標を有するタルクとすることができる。例えば、粒状鉱物は、約１から約２０、または約１から約１５、または約１から約１０、または約１から約５の範囲のラメラリティ指標を有するタルクとすることができる。
ある実施形態において、粒状鉱物は、少なくとも約１μｍのｄ50sedi（本明細書中に記載されたセディグラフによって測定されたｄ50）を有するタルクである。例えば、粒状鉱物は、少なくとも約１．５μｍ、または少なくとも約２μｍ、または少なくとも約２．５μｍのｄ50sediを有するタルクとすることができる。例えば、粒状鉱物は、約１μｍから約２０μｍ、または約１．５μｍから約１５μｍ、または約２μｍから約１２．５μｍ、または約２．５μｍから約１０μｍ、または約２．５μｍから約７．５μｍ、または約２．５μｍから約５μｍの範囲のｄ50sediを有するタルクとすることができる。
【００４４】
ある実施形態において、粒状鉱物は、約０．０５μｍから約１０μｍ、例えば、約０．５μｍから約９μｍ、例えば、約１μｍから約８μｍ、例えば、約２μｍから約７μｍ、例えば、約３μｍから約６μｍの範囲のｄ10を有するタルクである。
ある実施形態において、粒状鉱物は、約３０μｍから約１００μｍ、例えば、約３０μｍから約９０μｍ、例えば、約４０μｍから約８０μｍ、例えば、約５０μｍから約７０μｍ、例えば、約５５μｍから約６５μｍの範囲のｄ90を有するタルクである。
【００４５】
ある実施形態において、粒状鉱物は、タルク粒状物の合計質量に対して約２０％未満のアルミニウム含有量を有するタルクである。アルミニウム含有量は、Ｘ線蛍光分光分析（ＸＦＳ）によって決定できるように、Ａｌ2Ｏ3含有量として計算される。ある実施形態において、タルク粒状物は、約１５質量％未満、または約１０質量％未満、または約８．０質量％未満、または約６．０質量％未満、または５．０質量％未満、または約４．０質量％未満、または約３．０質量％未満、または約２．０質量％未満、または約１．５質量％未満、または約１．０質量％未満、または約０．７５質量％未満のアルミニウム含有量を有する。ある実施形態において、タルク粒状物は、少なくとも約０．１０質量％、例えば、少なくとも約０．２０質量％、または少なくとも約０．４０質量％のアルミニウム含有量を有する。
【００４６】
ある実施形態において、粒状鉱物は、約１μｍから約４０μｍ、例えば、約２μｍから約３５μｍ、例えば、約５μｍから約３０μｍ、例えば、約１０μｍから約２５μｍ、例えば、約１５μｍから約２０μｍの範囲のｄ50を有するパーライトである。パーライトは、例えば、粉砕されたパーライトとすることができる。
ある実施形態において、粒状鉱物は、約０．５μｍから約１０μｍ、または約０．５μｍから約９μｍ、または約０．５μｍから約８μｍ、または約０．７５μｍから約７μｍ、または約０．７５μｍから約６μｍ、または約１μｍから約５μｍの範囲のｄ50を有するカオリンである。
ある実施形態において、粒状鉱物は、約１μｍから約３０μｍ、例えば、約２μｍから約２５μｍ、例えば、約５μｍから約２０μｍ、例えば、約１０μｍから約１５μｍの範囲のｄ50を有するケイソウ土である。ある実施形態において、粒状鉱物は、約１μｍから約２０μｍ、または約２μｍから約１５μｍの範囲のｄ50を有するケイソウ土である。
ある実施形態において、鉱物は、油および／または皮脂および／または水などの物質を吸収することが可能である。ある実施形態において、鉱物は、油または皮脂または水を含む懸濁液または溶液中にある物質を吸収することが可能である。
【００４７】
ある実施形態において、鉱物は、約１０ｍＬ／１００ｇ鉱物と等しいまたはそれよりも大きい、例えば、約２０ｍＬ／１００ｇ鉱物と等しいまたはそれよりも大きい油吸収容量を有する。ある実施形態において、鉱物は、約４０ｍＬ／１００ｇ鉱物と等しいまたはそれよりも大きい油吸収容量を有する。例えば、鉱物は、約５０ｍＬ／１００ｇ鉱物と等しいまたはそれよりも大きい、例えば、約６０ｍＬ／１００ｇ鉱物と等しいまたはそれよりも大きい、例えば、約７０ｍＬ／１００ｇ鉱物と等しいまたはそれよりも大きい、例えば、約８０ｍＬ／１００ｇ鉱物と等しいまたはそれよりも大きい、例えば、約９０ｍＬ／１００ｇ鉱物と等しいまたはそれよりも大きい、例えば、約１００ｍＬ／１００ｇ鉱物と等しいまたはそれよりも大きい、例えば、約１１０ｍＬ／１００ｇ鉱物と等しいまたはそれよりも大きい、例えば、約１２０ｍＬ／１００ｇ鉱物と等しいまたはそれよりも大きい、例えば、約１３０ｍＬ／１００ｇ鉱物と等しいまたはそれよりも大きい、例えば、約１４０ｍＬ／１００ｇ鉱物と等しいまたはそれよりも大きい、例えば、約１５０ｍＬ／１００ｇ鉱物と等しいまたはそれよりも大きい、例えば、約１６０ｍＬ／１００ｇ鉱物と等しいまたはそれよりも大きい、例えば、約１７０ｍＬ／１００ｇ鉱物と等しいまたはそれよりも大きい、例えば、約１８０ｍＬ／１００ｇ鉱物と等しいまたはそれよりも大きい、例えば、約１９０ｍＬ／１００ｇ鉱物と等しいまたはそれよりも大きい、例えば、約２００ｍＬ／１００ｇ鉱物と等しいまたはそれよりも大きい、例えば、約２１０ｍＬ／１００ｇ鉱物と等しいまたはそれよりも大きい油吸収容量を有することができる。
【００４８】
ある実施形態において、鉱物は、約４０ｍＬ／１００ｇ鉱物と等しいまたはそれよりも大きい水吸収容量を有する。例えば、鉱物は、約５０ｍＬ／１００ｇ鉱物と等しいまたはそれよりも大きい、例えば、約６０ｍＬ／１００ｇ鉱物と等しいまたはそれよりも大きい、例えば、約７０ｍＬ／１００ｇ鉱物と等しいまたはそれよりも大きい、例えば、約８０ｍＬ／１００ｇ鉱物と等しいまたはそれよりも大きい、例えば、約９０ｍＬ／１００ｇ鉱物と等しいまたはそれよりも大きい、例えば、約１００ｍＬ／１００ｇ鉱物と等しいまたはそれよりも大きい、例えば、約１１０ｍＬ／１００ｇ鉱物と等しいまたはそれよりも大きい、例えば、約１２０ｍＬ／１００ｇ鉱物と等しいまたはそれよりも大きい、例えば、約１３０ｍＬ／１００ｇ鉱物と等しいまたはそれよりも大きい、例えば、約１４０ｍＬ／１００ｇ鉱物と等しいまたはそれよりも大きい、例えば、約１５０ｍＬ／１００ｇ鉱物と等しいまたはそれよりも大きい、例えば、約１６０ｍＬ／１００ｇ鉱物と等しいまたはそれよりも大きい、例えば、約１７０ｍＬ／１００ｇ鉱物と等しいまたはそれよりも大きい、例えば、約１８０ｍＬ／１００ｇ鉱物と等しいまたはそれよりも大きい、例えば、約１９０ｍＬ／１００ｇ鉱物と等しいまたはそれよりも大きい、例えば、約２００ｍＬ／１００ｇ鉱物と等しいまたはそれよりも大きい、例えば、約２１０ｍＬ／１００ｇ鉱物と等しいまたはそれよりも大きい、例えば、約２２０ｍＬ／１００ｇ鉱物と等しいまたはそれよりも大きい、例えば、約２３０ｍＬ／１００ｇ鉱物と等しいまたはそれよりも大きい、例えば、約２４０ｍＬ／１００ｇ鉱物と等しいまたはそれよりも大きい、例えば、約２５０ｍＬ／１００ｇ鉱物と等しいまたはそれよりも大きい、例えば、約２６０ｍＬ／１００ｇ鉱物と等しいまたはそれよりも大きい水吸収容量を有することができる。
【００４９】
ある実施形態において、鉱物は、約２０ｍＬ／１００ｇ鉱物と等しいまたはそれよりも大きい、例えば、約３０ｍＬ／１００ｇ鉱物と等しいまたはそれよりも大きい皮脂吸収容量を有する。ある実施形態において、鉱物は、約４０ｍＬ／１００ｇ鉱物と等しいまたはそれよりも大きい皮脂吸収容量を有する。例えば、鉱物は、約５０ｍＬ／１００ｇ鉱物と等しいまたはそれよりも大きい、例えば、約６０ｍＬ／１００ｇ鉱物と等しいまたはそれよりも大きい、例えば、約７０ｍＬ／１００ｇ鉱物と等しいまたはそれよりも大きい、例えば、約８０ｍＬ／１００ｇ鉱物と等しいまたはそれよりも大きい、例えば、約９０ｍＬ／１００ｇ鉱物と等しいまたはそれよりも大きい、例えば、約１００ｍＬ／１００ｇ鉱物と等しいまたはそれよりも大きい、例えば、約１１０ｍＬ／１００ｇ鉱物と等しいまたはそれよりも大きい、例えば、約１２０ｍＬ／１００ｇ鉱物と等しいまたはそれよりも大きい、例えば、約１３０ｍＬ／１００ｇ鉱物と等しいまたはそれよりも大きい、例えば、約１４０ｍＬ／１００ｇ鉱物と等しいまたはそれよりも大きい、例えば、約１５０ｍＬ／１００ｇ鉱物と等しいまたはそれよりも大きい、例えば、約１６０ｍＬ／１００ｇ鉱物と等しいまたはそれよりも大きい、例えば、約１７０ｍＬ／１００ｇ鉱物と等しいまたはそれよりも大きい、例えば、約１８０ｍＬ／１００ｇ鉱物と等しいまたはそれよりも大きい、例えば、約１９０ｍＬ／１００ｇ鉱物と等しいまたはそれよりも大きい、例えば、約２００ｍＬ／１００ｇ鉱物と等しいまたはそれよりも大きい、例えば、約２１０ｍＬ／１００ｇ鉱物と等しいまたはそれよりも大きい、例えば、約２２０ｍＬ／１００ｇ鉱物と等しいまたはそれよりも大きい皮脂吸収容量を有することができる。
【００５０】
ある実施形態において、鉱物は、約１０から約８００ｍＬ／１００ｇ鉱物の範囲の油吸収容量を有することができる。ある実施形態において、鉱物は、約４０から約８００ｍＬ／１００ｇ鉱物、例えば、約６０から約７５０ｍＬ／１００ｇ鉱物、例えば、約８０から約７００ｍＬ／１００ｇ鉱物、例えば、約１００から約６５０ｍＬ／１００ｇ鉱物、例えば、約１２０から約６００ｍＬ／１００ｇ鉱物、例えば、約１４０から約５５０ｍＬ／１００ｇ鉱物、例えば、約１６０から約５００ｍＬ／１００ｇ鉱物、例えば、約１８０から約４５０ｍＬ／１００ｇ鉱物、例えば、約２００から約４００ｍＬ／１００ｇ鉱物の範囲の油吸収容量を有することができる。
【００５１】
ある実施形態において、鉱物は、約４０から約８００ｍＬ／１００ｇ鉱物、例えば、約６０から約７５０ｍＬ／１００ｇ鉱物、例えば、約８０から約７００ｍＬ／１００ｇ鉱物、例えば、約１００から約６５０ｍＬ／１００ｇ鉱物、例えば、約１２０から約６００ｍＬ／１００ｇ鉱物、例えば、約１４０から約５５０ｍＬ／１００ｇ鉱物、例えば、約１６０から約５００ｍＬ／１００ｇ鉱物、例えば、約１８０から約４５０ｍＬ／１００ｇ鉱物、例えば、約２００から約４００ｍＬ／１００ｇ鉱物の範囲の水吸収容量を有することができる。
ある実施形態において、鉱物は、約２０から約８００ｍＬ／１００ｇ鉱物の範囲の皮脂吸収容量を有することができる。ある実施形態において、鉱物は、約４０から約８００ｍＬ／１００ｇ鉱物、例えば、約６０から約７５０ｍＬ／１００ｇ鉱物、例えば、約８０から約７００ｍＬ／１００ｇ鉱物、例えば、約１００から約６５０ｍＬ／１００ｇ鉱物、例えば、約１２０から約６００ｍＬ／１００ｇ鉱物、例えば、約１４０から約５５０ｍＬ／１００ｇ鉱物、例えば、約１６０から約５００ｍＬ／１００ｇ鉱物、例えば、約１８０から約４５０ｍＬ／１００ｇ鉱物、例えば、約２００から約４００ｍＬ／１００ｇ鉱物の範囲の皮脂吸収容量を有することができる。
【００５２】
ある実施形態において、粒状鉱物は、約５０ｍＬ／１００ｇ鉱物と等しいまたはそれよりも大きい油吸収容量を有するタルクである。ある実施形態において、粒状鉱物は、約１０ｍＬ／１００ｇ鉱物から約１００ｍＬ／１００ｇ鉱物、例えば、約２０ｍＬ／１００ｇ鉱物から約１００ｍＬ／１００ｇ鉱物の範囲の油吸収容量を有するタルクである。ある実施形態において、粒状鉱物は、約４０ｍＬ／１００ｇ鉱物から約１００ｍＬ／１００ｇ鉱物の範囲の油吸収容量を有するタルクである。例えば、粒状鉱物は、約４０ｍＬ／１００ｇ鉱物から約９０ｍＬ／１００ｇ鉱物、例えば、約４５ｍＬ／１００ｇ鉱物から約８０ｍＬ／１００ｇ鉱物、例えば、約５０ｍＬ／１００ｇ鉱物から約７０ｍＬ／１００ｇ鉱物、例えば、約５５ｍＬ／１００ｇ鉱物から約６０ｍＬ／１００ｇ鉱物の範囲の油吸収容量を有するタルクとすることができる。
ある実施形態において、粒状鉱物は、約６０ｍＬ／１００ｇ鉱物と等しいまたはそれよりも大きい皮脂吸収容量を有するタルクである。ある実施形態において、粒状鉱物は、約２０ｍＬ／１００ｇ鉱物から約１００ｍＬ／１００ｇ鉱物の範囲の皮脂吸収容量を有するタルクである。ある実施形態において、粒状鉱物は、約４０ｍＬ／１００ｇ鉱物から約１００ｍＬ／１００ｇ鉱物の範囲の皮脂吸収容量を有するタルクである。例えば、粒状鉱物は、約４０ｍＬ／１００ｇ鉱物から約９０ｍＬ／１００ｇ鉱物、例えば、約４５ｍＬ／１００ｇ鉱物から約８０ｍＬ／１００ｇ鉱物、例えば、約５０ｍＬ／１００ｇ鉱物から約７０ｍＬ／１００ｇ鉱物、例えば、約５５ｍＬ／１００ｇ鉱物から約６０ｍＬ／１００ｇ鉱物の範囲の皮脂吸収容量を有するタルクとすることができる。
【００５３】
ある実施形態において、粒状鉱物は、約４０ｍＬ／１００ｇ鉱物から約１００ｍＬ／１００ｇ鉱物の範囲の水吸収容量を有するタルクである。例えば、粒状鉱物は、約４０ｍＬ／１００ｇ鉱物から約９０ｍＬ／１００ｇ鉱物、例えば、約４５ｍＬ／１００ｇ鉱物から約８０ｍＬ／１００ｇ鉱物、例えば、約５０ｍＬ／１００ｇ鉱物から約７０ｍＬ／１００ｇ鉱物、例えば、約５５ｍＬ／１００ｇ鉱物から約６０ｍＬ／１００ｇ鉱物の範囲の水吸収容量を有するタルクとすることができる。
ある実施形態において、粒状鉱物は、約１２０ｍＬ／１００ｇ鉱物と等しいまたはそれよりも大きい油吸収容量を有するパーライトである。ある実施形態において、粒状鉱物は、約４０ｍＬ／１００ｇ鉱物から約３００ｍＬ／１００ｇ鉱物、例えば、約５０ｍＬ／１００ｇ鉱物から約３００ｍＬ／１００ｇ鉱物の範囲の油吸収容量を有するパーライトである。ある実施形態において、粒状鉱物は、約１００ｍＬ／１００ｇ鉱物から約２００ｍＬ／１００ｇ鉱物の範囲の油吸収容量を有するパーライトである。例えば、粒状鉱物は、約１１０ｍＬ／１００ｇ鉱物から約１９０ｍＬ／１００ｇ鉱物、例えば、約１２０ｍＬ／１００ｇ鉱物から約１８０ｍＬ／１００ｇ鉱物、例えば、約１３０ｍＬ／１００ｇ鉱物から約１７０ｍＬ／１００ｇ鉱物、例えば、約１４０ｍＬ／１００ｇ鉱物から約１６０ｍＬ／１００ｇ鉱物の範囲の油吸収容量を有するパーライトとすることができる。
【００５４】
ある実施形態において、粒状鉱物は、約１４０ｍＬ／１００ｇ鉱物と等しいまたはそれよりも大きい皮脂吸収容量を有するパーライトである。ある実施形態において、粒状鉱物は、約５０ｍＬ／１００ｇ鉱物から約４００ｍＬ／１００ｇ鉱物、例えば、約６０ｍＬ／１００ｇ鉱物から約３５０ｍＬ／１００ｇ鉱物の範囲の皮脂吸収容量を有するパーライトである。ある実施形態において、粒状鉱物は、約１００ｍＬ／１００ｇ鉱物から約２００ｍＬ／１００ｇ鉱物の範囲の皮脂吸収容量を有するパーライトである。例えば、粒状鉱物は、約１１０ｍＬ／１００ｇ鉱物から約１９０ｍＬ／１００ｇ鉱物、例えば、約１２０ｍＬ／１００ｇ鉱物から約１８０ｍＬ／１００ｇ鉱物、例えば、約１３０ｍＬ／１００ｇ鉱物から約１７０ｍＬ／１００ｇ鉱物、例えば、約１４０ｍＬ／１００ｇ鉱物から約１６０ｍＬ／１００ｇ鉱物の範囲の皮脂吸収容量を有するパーライトとすることができる。
【００５５】
ある実施形態において、粒状鉱物は、約１５０ｍＬ／１００ｇ鉱物から約３００ｍＬ／１００ｇ鉱物の範囲の水吸収容量を有するパーライトである。例えば、パーライト鉱物は、約１８０ｍＬ／１００ｇ鉱物から約３００ｍＬ／１００ｇ鉱物、例えば、約２００ｍＬ／１００ｇ鉱物から約３００ｍＬ／１００ｇ鉱物、例えば、約２１０ｍＬ／１００ｇ鉱物から約２９０ｍＬ／１００ｇ鉱物、例えば、約２２０ｍＬ／１００ｇ鉱物から約２８０ｍＬ／１００ｇ鉱物、例えば、約２３０ｍＬ／１００ｇ鉱物から約２７０ｍＬ／１００ｇ鉱物、例えば、約２４０ｍＬ／１００ｇ鉱物から約２６０ｍＬ／１００ｇ鉱物の範囲の水吸収容量を有するパーライトとすることができる。
【００５６】
ある実施形態において、粒状鉱物は、約５０ｍＬ／１００ｇ鉱物と等しいまたはそれよりも大きい油吸収容量を有するカオリンである。ある実施形態において、粒状鉱物は、約２０ｍＬ／１００ｇ鉱物から約１００ｍＬ／１００ｇ鉱物、例えば、約３０ｍＬ／１００ｇ鉱物から約１００ｍＬ／１００ｇ鉱物の範囲の油吸収容量を有するカオリンである。ある実施形態において、粒状鉱物は、約４０ｍＬ／１００ｇ鉱物から約１００ｍＬ／１００ｇ鉱物の範囲の油吸収容量を有するカオリンである。例えば、粒状鉱物は、約４０ｍＬ／１００ｇ鉱物から約９０ｍＬ／１００ｇ鉱物、例えば、約４５ｍＬ／１００ｇ鉱物から約８０ｍＬ／１００ｇ鉱物、例えば、約５０ｍＬ／１００ｇ鉱物から約７０ｍＬ／１００ｇ鉱物、例えば、約５０ｍＬ／１００ｇ鉱物から約６０ｍＬ／１００ｇ鉱物の範囲の油吸収容量を有するカオリンとすることができる。
ある実施形態において、粒状鉱物は、約４０ｍＬ／１００ｇ鉱物から約１００ｍＬ／１００ｇ鉱物の範囲の水吸収容量を有するカオリンである。例えば、粒状鉱物は、約４０ｍＬ／１００ｇ鉱物から約９０ｍＬ／１００ｇ鉱物、例えば、約４５ｍＬ／１００ｇ鉱物から約８０ｍＬ／１００ｇ鉱物、例えば、約４５ｍＬ／１００ｇ鉱物から約７０ｍＬ／１００ｇ鉱物、例えば、約５０ｍＬ／１００ｇ鉱物から約６０ｍＬ／１００ｇ鉱物の範囲の水吸収容量を有するカオリンとすることができる。
【００５７】
ある実施形態において、粒状鉱物は、約６０ｍＬ／１００ｇ鉱物と等しいまたはそれよりも大きい皮脂吸収容量を有するカオリンである。ある実施形態において、粒状鉱物は、約３０ｍＬ／１００ｇ鉱物から約１２０ｍＬ／１００ｇ鉱物、例えば、約４０ｍＬ／１００ｇ鉱物から約１００ｍＬ／１００ｇ鉱物の範囲の皮脂吸収容量を有するカオリンである。ある実施形態において、粒状鉱物は、約４０ｍＬ／１００ｇ鉱物から約１５０ｍＬ／１００ｇ鉱物の範囲の皮脂吸収容量を有するカオリンである。例えば、粒状鉱物は、約４５ｍＬ／１００ｇ鉱物から約１２０ｍＬ／１００ｇ鉱物、例えば、約５０ｍＬ／１００ｇ鉱物から約１００ｍＬ／１００ｇ鉱物、例えば、約６０ｍＬ／１００ｇ鉱物から約９０ｍＬ／１００ｇ鉱物、例えば、約７０ｍＬ／１００ｇ鉱物から約８０ｍＬ／１００ｇ鉱物の範囲の皮脂吸収容量を有するカオリンとすることができる。
【００５８】
ある実施形態において、粒状鉱物は、約１００ｍＬ／１００ｇと等しいまたはそれよりも大きい、例えば、約１２０ｍＬ／１００ｇ鉱物と等しいまたはそれよりも大きい油吸収容量を有するケイソウ土である。ある実施形態において、粒状鉱物は、約４０ｍＬ／１００ｇ鉱物から約３００ｍＬ／１００ｇ鉱物、例えば、約４０ｍＬ／１００ｇ鉱物から約３００ｍＬ／１００ｇ鉱物の範囲の油吸収容量を有するケイソウ土である。ある実施形態において、粒状鉱物は、約７０ｍＬ／１００ｇ鉱物から約３００ｍＬ／１００ｇ鉱物の範囲の油吸収容量を有するケイソウ土である。例えば、粒状鉱物は、約７５ｍＬ／１００ｇ鉱物から約１００ｍＬ／１００ｇ鉱物の範囲の油吸収容量を有するケイソウ土とすることができる。例えば、粒状鉱物は、約１５０ｍＬ／１００ｇ鉱物から約３００ｍＬ／１００ｇ鉱物、例えば、約１５０ｍＬ／１００ｇ鉱物から約２５０ｍＬ／１００ｇ鉱物、例えば、約１６０ｍＬ／１００ｇ鉱物から約２４０ｍＬ／１００ｇ鉱物、例えば、約１７０ｍＬ／１００ｇ鉱物から約２３０ｍＬ／１００ｇ鉱物、例えば、約１８０ｍＬ／１００ｇ鉱物から約２２０ｍＬ／１００ｇ鉱物の範囲の油吸収容量を有するケイソウ土とすることができる。
【００５９】
ある実施形態において、粒状鉱物は、約１４０ｍＬ／１００ｇ鉱物と等しいまたはそれよりも大きい皮脂吸収容量を有するケイソウ土である。ある実施形態において、粒状鉱物は、約５０ｍＬ／１００ｇ鉱物から約３２０ｍＬ／１００ｇ鉱物、例えば、約６０ｍＬ／１００ｇ鉱物から約３１０ｍＬ／１００ｇ鉱物の範囲の皮脂吸収容量を有するケイソウ土である。ある実施形態において、粒状鉱物は、約７０ｍＬ／１００ｇ鉱物から約３００ｍＬ／１００ｇ鉱物の範囲の皮脂吸収容量を有するケイソウ土である。例えば、粒状鉱物は、約７５ｍＬ／１００ｇ鉱物から約１００ｍＬ／１００ｇ鉱物の範囲の皮脂吸収容量を有するケイソウ土とすることができる。例えば、粒状鉱物は、約１５０ｍＬ／１００ｇ鉱物から約３００ｍＬ／１００ｇ鉱物、例えば、約１５０ｍＬ／１００ｇ鉱物から約２５０ｍＬ／１００ｇ鉱物、例えば、約１６０ｍＬ／１００ｇ鉱物から約２４０ｍＬ／１００ｇ鉱物、例えば、約１７０ｍＬ／１００ｇ鉱物から約２３０ｍＬ／１００ｇ鉱物、例えば、約１８０ｍＬ／１００ｇ鉱物から約２２０ｍＬ／１００ｇ鉱物の範囲の皮脂吸収容量を有するケイソウ土とすることができる。
【００６０】
ある実施形態において、粒状鉱物は、約７０ｍＬ／１００ｇ鉱物から約３００ｍＬ／１００ｇ鉱物の範囲の水吸収容量を有するケイソウ土である。例えば、粒状鉱物は、約７５ｍＬ／１００ｇ鉱物から約１２０ｍＬ／１００ｇ鉱物、例えば、約８０ｍＬ／１００ｇ鉱物から約１１０ｍＬ／１００ｇ鉱物の範囲の水吸収容量を有するケイソウ土とすることができる。例えば、粒状鉱物は、約１５０ｍＬ／１００ｇ鉱物から約３００ｍＬ／１００ｇ鉱物、例えば、約２００ｍＬ／１００ｇ鉱物から約３００ｍＬ／１００ｇ鉱物、例えば、約２１０ｍＬ／１００ｇ鉱物から約２９０ｍＬ／１００ｇ鉱物、例えば、約２２０ｍＬ／１００ｇ鉱物から約２８０ｍＬ／１００ｇ鉱物、例えば、約２３０ｍＬ／１００ｇ鉱物から約２８０ｍＬ／１００ｇ鉱物、例えば、約２４０ｍＬ／１００ｇ鉱物から約２８０ｍＬ／１００ｇ鉱物、例えば、約２５０ｍＬ／１００ｇ鉱物から約２８０ｍＬ／１００ｇ鉱物の範囲の水吸収容量を有するケイソウ土とすることができる。
【００６１】
ある実施形態において、粒状鉱物は、約８０ｍＬ／１００ｇと等しいまたはそれよりも大きい、例えば、約１００ｍＬ／１００ｇ鉱物と等しいまたはそれよりも大きい油吸収容量を有する炭酸カルシウム（例えば、ＰＣＣ）である。ある実施形態において、粒状鉱物は、約３０ｍＬ／１００ｇ鉱物から約１５０ｍＬ／１００ｇ鉱物、例えば、約４０ｍＬ／１００ｇ鉱物から約１３０ｍＬ／１００ｇ鉱物の範囲の油吸収容量を有する炭酸カルシウム（例えば、ＰＣＣ）である。ある実施形態において、粒状鉱物は、約５０ｍＬ／１００ｇ鉱物から約１００ｍＬ／１００ｇ鉱物の範囲の油吸収容量を有する炭酸カルシウム（例えば、ＰＣＣ）である。例えば、粒状鉱物は、約７５ｍＬ／１００ｇ鉱物から約１００ｍＬ／１００ｇ鉱物の範囲の油吸収容量を有する炭酸カルシウム（例えば、ＰＣＣ）とすることができる。
【００６２】
ある実施形態において、粒状鉱物は、約９０ｍＬ／１００ｇ鉱物と等しいまたはそれよりも大きい皮脂吸収容量を有する炭酸カルシウム（例えば、ＰＣＣ）である。ある実施形態において、粒状鉱物は、約４０ｍＬ／１００ｇ鉱物から約１５０ｍＬ／１００ｇ鉱物、例えば、約５０ｍＬ／１００ｇ鉱物から約１４０ｍＬ／１００ｇ鉱物の範囲の皮脂吸収容量を有する炭酸カルシウム（例えば、ＰＣＣ）である。ある実施形態において、粒状鉱物は、約６０ｍＬ／１００ｇ鉱物から約１３０ｍＬ／１００ｇ鉱物の範囲の皮脂吸収容量を有する炭酸カルシウム（例えば、ＰＣＣ）である。例えば、粒状鉱物は、約７０ｍＬ／１００ｇ鉱物から約１２０ｍＬ／１００ｇ鉱物の範囲の皮脂吸収容量を有する炭酸カルシウム（例えば、ＰＣＣ）とすることができる。例えば、粒状鉱物は、約８０ｍＬ／１００ｇ鉱物から約１１０ｍＬ／１００ｇ鉱物の範囲の皮脂吸収容量を有する炭酸カルシウム（例えば、ＰＣＣ）とすることができる。
【００６３】
ある実施形態において、粒状鉱物は、約２８０ｍＬ／１００ｇと等しいまたはそれよりも大きい、例えば、約３００ｍＬ／１００ｇ鉱物と等しいまたはそれよりも大きい油吸収容量を有するケイ酸カルシウム（例えば、合成ケイ酸カルシウム）である。ある実施形態において、粒状鉱物は、約２００ｍＬ／１００ｇ鉱物から約５００ｍＬ／１００ｇ鉱物、例えば、約２５０ｍＬ／１００ｇ鉱物から約４５０ｍＬ／１００ｇ鉱物の範囲の油吸収容量を有するケイ酸カルシウム（例えば、合成ケイ酸カルシウム）である。ある実施形態において、粒状鉱物は、約３００ｍＬ／１００ｇ鉱物から約４００ｍＬ／１００ｇ鉱物の範囲の油吸収容量を有するケイ酸カルシウム（例えば、合成ケイ酸カルシウム）である。例えば、粒状鉱物は、約２５０ｍＬ／１００ｇ鉱物から約３５０ｍＬ／１００ｇ鉱物の範囲の油吸収容量を有するケイ酸カルシウム（例えば、合成ケイ酸カルシウム）とすることができる。
【００６４】
ある実施形態において、粒状鉱物は、約２８０ｍＬ／１００ｇと等しいまたはそれよりも大きい、例えば、約３００ｍＬ／１００ｇ鉱物と等しいまたはそれよりも大きい皮脂吸収容量を有するケイ酸カルシウム（例えば、合成ケイ酸カルシウム）である。ある実施形態において、粒状鉱物は、約２００ｍＬ／１００ｇ鉱物から約５００ｍＬ／１００ｇ鉱物、例えば、約２５０ｍＬ／１００ｇ鉱物から約４５０ｍＬ／１００ｇ鉱物の範囲の皮脂吸収容量を有するケイ酸カルシウム（例えば、合成ケイ酸カルシウム）である。ある実施形態において、粒状鉱物は、約３００ｍＬ／１００ｇ鉱物から約４００ｍＬ／１００ｇ鉱物の範囲の皮脂吸収容量を有するケイ酸カルシウム（例えば、合成ケイ酸カルシウム）である。例えば、粒状鉱物は、約２５０ｍＬ／１００ｇ鉱物から約３５０ｍＬ／１００ｇ鉱物の範囲の皮脂吸収容量を有するケイ酸カルシウム（例えば、合成ケイ酸カルシウム）とすることができる。
【００６５】
皮脂吸収容量、油吸収容量および水吸収容量は、容器中へ鉱物の試料（例えば、１００から３００ｍＬのセラミックまたはガラス皿中へ１から１０グラム）を秤量し、皮脂、油または水いずれかを鉱物に滴下添加する（例えば、１秒当たり約１滴）ことによって決定される。試料は、各滴が鉱物試料の乾燥部分に落下するように、液体の添加の間に撹拌する。試料粒子が水で湿潤状態になると、それらは合体し、ペーストの小さな塊を形成する。これらの塊は、最小の撹拌を用い、かつ混合中に圧力を用いないように注意を払って、塊全体に分布するよう保たれるべきである。液体の吸収が進むにつれ、ペーストの塊は、撹拌されると、ボールを形成するより大きい塊を形成する。この時点に到達すると、添加する液体の速度および量を減少させて、最終点を過ぎないことを確認する。この時点で液体を添加する場合、それは乾燥した試料ではなくボールに当たるべきである。これらのボールをかき混ぜて、水の表面を残りの乾燥した試料と接触させる。乾燥した試料が湿潤し、それを拾い上げると、ペースト塊は、カセロール側面および底部に塗抹される傾向がある。これは終点である。用いた水および１００ｇの鉱物試料当たり液体（皮脂／油／水）のｍＬの合計量を計算する。油は、例えば、亜麻仁油とすることができる。皮脂は、例えば、人工皮脂、例えば、Gerhardt L., Fabrication, Characterisation and Tribological Investigation of Artificial Skin Surface Lipid Films. Tribol let. 2009, 34, 81-93に記載された人工皮脂とすることができる。
【００６６】
試料の油吸収は、ＡＳＴＭ−Ｄ１４８３−９５に従って、質量ベースで決定することができる。質量パーセントで表した油吸収は、以下のように計算することができる：
【数２】
2020507613.tif 000003
【００６７】
ある実施形態において、粒状鉱物は、それが、皮膚および／またはケラチン物質への適用に適した、および／またはそれが意図された組成物に配合される前は、自由流動顆粒物の形態である。「自由流動」は、鉱物が自由に移動することができる、例えば、鉱物が連続流で移動することができる（例えば、「注がれる」）ことを意味する。「顆粒物」は、鉱物が粒子または粒（１を超えるより小さな粒子から形成された粒子）の形態であることを意味する。
【００６８】
鉱物が「自由流動顆粒物」の形態であるか否かは、そのベースフローエネルギー（base flow energy）（ＢＦＥ）によって決定することができる。例えば、鉱物は、それが、約１２００ｍＪと等しいまたはそれ未満のＢＦＥを有した場合、「自由流動顆粒物」であると考えることができる。例えば、鉱物は、それが、約１１００ｍＪと等しいまたはそれ未満の、例えば、約１０００ｍＪと等しいまたはそれ未満の、例えば、約８００ｍＪと等しいまたはそれ未満の、例えば、約７００ｍＪと等しいまたはそれ未満の、例えば、約６００ｍＪと等しいまたはそれ未満のＢＦＥを有した場合、「自由流動性」であると考えることができる。
【００６９】
ある実施形態において、鉱物は、比較的高い油および／または水含有量においても自由流動顆粒物の形態である。例えば、鉱物は、少なくとも約１４０ｇ／１００ｇ鉱物の液体（例えば、有機酸および／または油および／または水）含有量において自由流動顆粒物の形態であり得る。例えば、鉱物は、少なくとも約１５０ｇ／１００ｇ鉱物、例えば、少なくとも約１６０ｇ／１００ｇ鉱物、例えば、少なくとも約１７０ｇ／１００ｇ鉱物、例えば、少なくとも約１８０ｇ／１００ｇ鉱物、例えば、少なくとも約１９０ｇ／１００ｇ鉱物、例えば、少なくとも約２００ｇ／１００ｇ鉱物、例えば、少なくとも約２１０ｇ／１００ｇ鉱物、例えば、少なくとも約２２０ｇ／１００ｇ鉱物、例えば、少なくとも約２３０ｇ／１００ｇ鉱物、例えば、少なくとも約２４０ｇ／１００ｇ鉱物、例えば、少なくとも約２５０ｇ／１００ｇ鉱物、例えば、少なくとも約２６０ｇ／１００ｇ鉱物、例えば、少なくとも約２７０ｇ／１００ｇ鉱物、例えば、少なくとも約２８０ｇ／１００ｇ鉱物、例えば、少なくとも約２９０ｇ／１００ｇ鉱物、例えば、少なくとも約３００ｇ／１００ｇ鉱物の液体含有量において自由流動顆粒物の形態であり得る。例えば、鉱物は、約１４０から約６００ｇ／１００ｇ鉱物、例えば、約１５０から約５５０ｇ／１００ｇ鉱物、例えば、約１６０から約５００ｇ／１００ｇ鉱物の範囲の液体含有量において自由流動顆粒物の形態であり得る。
【００７０】
ある実施形態において、鉱物が２００ｇ／１００ｇ鉱物の液体含有量を有する場合、鉱物は、約１２００ｍＪと等しいまたはそれ未満のベースフローエネルギー（ＢＦＥ）を有する。例えば、鉱物が、２００ｇ／１００ｇ鉱物の液体含有量を有する場合、約１１００ｍＪと等しいまたはそれ未満の、例えば、鉱物が２００ｇ／１００ｇ鉱物の液体含有量を有する場合、約１０００ｍＪと等しいまたはそれ未満の、例えば、鉱物が２００ｇ／１００ｇ鉱物の液体含有量を有する場合、約９００ｍＪと等しいまたはそれ未満の、例えば、鉱物が２００ｇ／１００ｇ鉱物の液体含有量を有する場合、約８００ｍＪと等しいまたはそれ未満のＢＦＥを有し得る。例えば、鉱物が２００ｇ／１００ｇ鉱物の液体含有量を有する場合、約２００から約１２００ｍＪの、例えば、鉱物が２００ｇ／１００ｇ鉱物の液体含有量を有する場合、約３００から約１１００ｍＪの、例えば、鉱物が２００ｇ／１００ｇ鉱物の液体含有量を有する場合、約４００から約１０００ｍＪの、例えば、鉱物が２００ｇ／１００ｇ鉱物の液体含有量を有する場合、約４００から約８００ｍＪの範囲のＢＦＥを有し得る。
【００７１】
ある実施形態において、鉱物が１５０ｇ／１００ｇ鉱物の水含有量を有する場合、約１２００ｍＪと等しいまたはそれ未満のベースフローエネルギー（ＢＦＥ）を有する。例えば、鉱物が１５０ｇ／１００ｇ鉱物の水含有量を有する場合、約１１００ｍＪと等しいまたはそれ未満の、例えば、鉱物が１５０ｇ／１００ｇ鉱物の水含有量を有する場合、約１０００ｍＪと等しいまたはそれ未満の、例えば、鉱物が１５０ｇ／１００ｇ鉱物の水含有量を有する場合、約９００ｍＪと等しいまたはそれ未満の、例えば、鉱物が１５０ｇ／１００ｇ鉱物の水含有量を有する場合、約８００ｍＪと等しいまたはそれ未満のＢＦＥを有し得る。例えば、鉱物が１５０ｇ／１００ｇ鉱物の水含有量を有する場合、約２００から約１２００ｍＪの、例えば、鉱物が１５０ｇ／１００ｇ鉱物の水含有量を有する場合、約３００から約１１００ｍＪの、例えば、鉱物が１５０ｇ／１００ｇ鉱物の水含有量を有する場合、約４００から約１０００ｍＪの、例えば、鉱物が１５０ｇ／１００ｇ鉱物の水含有量を有する場合、約４００から約８００ｍＪの範囲のＢＦＥを有し得る。
【００７２】
ベースフローエネルギーは、フリーマン・パウダー・レオメーター（Ｆｒｅｅｍａｎ  Ｐｏｗｄｅｒ  Ｒｈｅｏｍｅｔｅｒ）モデルＦＴ３を用いて測定される。ＦＴ３レオメーターは、ブレードを螺旋通路に沿って粉末試料を通じて下方に駆動させる。ブレードが粉末を通って強制的に下方に移動するにつれて、それにかけられた力が測定される。行われた測定の基礎を形成するのはこのデータである。ブレードが試料を通って取る螺旋通路は、回転および軸方向速度の組合せによって決定される。粉末塊内の各粒子は、移動させられるまで休止の状態にあり、ブレードがそこを移動するにつれて再度休止となる。粉末変位量のパターンは、実質的に定常状態であり、流れを観察するのを可能とし、一般には、結果として、測定された力のスムーズな直線状または対数プロファイルが得られる。これらの力は、連続したプロセスである、ブレードのすぐ回りのゾーン中の粉末の剪断および粒子間結合の破壊を開始させるのに必要なものである。
【００７３】
ベースフローエネルギーは、所与の流動パターンおよび流動速度において、一定体積の空気調節された粉末を変位させるのに必要なエネルギーである。試料は、試料容器中への１６０ｍｌの粉末を測定し、質量を記録することによって調製される。次いで、コンディショニングサイクルを試料に対して行い、体積を再度チェックし、試験を行う前に必要である場合、１６０ｍｌに調整する。ＢＦＥ試験は、５℃の負の上向き螺旋通路において１００ｍｍ／秒のブレード先端速度での標準コンディショニングサイクル、続いての、１００ｍｍ／秒に設定された下向き横方向先端速度および１０°の負の螺旋での試験サイクルからなる。
顆粒状物質の充填体の比細孔体積は、例えば、少なくとも約３ｃｃ／ｇ、または少なくとも約４ｃｃ／ｇ、または少なくとも約５ｃｃ／ｇとすることができる。典型的には、本発明の生成物は、０．１μｍよりも小さいか、または１００μｍよりも大きい細孔において、細孔体積を、あったとしてもほとんど有しない。細孔体積の大部分、例えば、細孔体積の少なくとも７０％は、１μｍよりも大きい、および１００μｍよりも小さな細孔中のものであり得る。細孔体積の少なくとも４０％は、１０μｍよりも大きくて１００μｍよりも小さな細孔中のものであり得る。細孔体積は、CE Instrumentsの型式［Ｐａｓｃａｌ  ２４０］の水銀多孔度計を用いて水銀多孔度測定によって測定することができる。該方法は、引き続いて水銀で満たされる、膨張計に設置された試料の排気を含む。圧力を充填された膨張計に印加し、水銀は、まず、顆粒と粒子の中空ボイドとの間の粒子内細孔に、次いで、試験下にある試料内の顆粒の細孔に侵入する。侵入した水銀の体積は、精密容量電極によって決定され、細孔直径は、ウォッシュバーン（Washburn）方程式に従って、印加圧力から計算される。多孔度測定についての接触角は１４０°であり、圧力は、典型的には、０．０１２ＭＰａから２００ＭＰａであった。顆粒状物質の充填体の平均細孔直径は、５〜１５μｍのオーダー、例えば、約１０μｍとすることができる。典型的には、（粒子内細孔および顆粒で形成された中空ボイドを排除した）顆粒の平均細孔直径は、１〜３μｍのオーダー、例えば、約２μｍである。鉱物は、例えば、特に、鉱物がケイソウ土である場合に記載された細孔体積を有し得る。
【００７４】
ある実施形態において、粒状鉱物は、約１ｍ2／ｇと等しいまたはそれよりも大きい表面積を有する。例えば、鉱物は、約２ｍ2／ｇと等しいまたはそれよりも大きい、または約５ｍ2／ｇと等しいまたはそれよりも大きい、または約１０ｍ2／ｇと等しいまたはそれよりも大きい、または約２０ｍ2／ｇと等しいまたはそれよりも大きい、または約３０ｍ2／ｇと等しいまたはそれよりも大きい、または約４０ｍ2／ｇと等しいまたはそれよりも大きい、または約５０ｍ2／ｇと等しいまたはそれよりも大きい、または約６０ｍ2／ｇと等しいまたはそれよりも大きい、または約７０ｍ2／ｇと等しいまたはそれよりも大きい表面積を有することができる。例えば、鉱物は、約１ｍ2／ｇから約１００ｍ2／ｇ、または約２ｍ2／ｇから約９０ｍ2／ｇ、または約５ｍ2／ｇから約８０ｍ2／ｇの範囲の表面積を有することができる。
【００７５】
試料の表面積は、表面を完全に被覆する単分子層を形成するような前記粒子の前記表面に吸着された窒素の量によって、ＢＥＴ法に従って決定することができる（ＢＥＴ法、ＡＦＮＯＲ標準Ｘ１１−６２１および６２２またはＩＳＯ  ９２７７に従った測定）。ある実施形態において、比表面は、ＩＳＯ  ９２７７、またはそれと同等な任意の方法に従って決定される。
ある実施形態において、粒状鉱物は、約８０と等しいまたはそれよりも大きいＬ白色度値を有する。例えば、粒状鉱物は、約８２と等しいまたはそれよりも大きい、または約８４と等しいまたはそれよりも大きい、または約８５と等しいまたはそれよりも大きい、または約８６と等しいまたはそれよりも大きい、または約８８と等しいまたはそれよりも大きい、または約９０と等しいまたはそれよりも大きい、または約９２と等しいまたはそれよりも大きい、または約９４と等しいまたはそれよりも大きいＬ白色度値を有することができる。例えば、粒状鉱物は、約８０から約１００、または約８２から約９８、または約８４から約９６、または約８５から約９５の範囲のＬ白色度値を有することができる。
【００７６】
Ｌ、ａおよびｂは、後の例に記載されたように、Ｓｐｅｃｔｒｏ／ｐｌｕｓ分光光度計（Colour and Appearance Technology, Inc., Princeton, New Jersey）に収集されたＨｕｎｔｅｒスケールを用いて決定することができる。
ある実施形態において、粒状鉱物は、噴霧乾燥することができる（すなわち、噴霧乾燥プロセスの生成物）。噴霧乾燥された鉱物生成物は、例えば、ミリング、乾燥、空気分級、シラン処理およびか焼などの１または複数の物理的もしくは化学的修飾プロセスによって処理することができる。
噴霧乾燥された鉱物は、例えば、実質的に球状の顆粒を含むことができる。例えば、約５０質量％を超える噴霧乾燥された鉱物、例えば、約６０質量％を超える、例えば、約７０質量％を超える、例えば、約８０質量％を超える、例えば、約９０％を超える噴霧乾燥された鉱物は、実質的に球状の顆粒を含むことができる。例えば、各実質的に球状の顆粒は、中空コアによって囲まれた鉱物シェルを有することができる。生成物は、例えば、上記した物理的もしくは化学的修飾プロセスのいずれかの後に、例えば、か焼の後に、実質的に同一の形態を有し得る。
【００７７】
噴霧乾燥された鉱物は、例えば、さらに、例えば、噴霧乾燥されて、噴霧乾燥された顆粒の形成を促進する懸濁液に含まれ得るバインダーを含むことができる。生成物に伴って残存する、または生成物中に残存するバインダーを、「永久バインダー」ということができる。永久バインダーの例は、架橋されたアルジネート、熱硬化性樹脂、熱可塑性樹脂およびスチレン−ブタジエンポリマーである。バインダーは、例えば、約１０質量％と等しいまたはそれ未満の、例えば、約８質量％と等しいまたはそれ未満の、例えば、約６質量％と等しいまたはそれ未満の、例えば、約５質量％と等しいまたはそれ未満の、例えば、約４質量％と等しいまたはそれ未満の、例えば、約３質量％と等しいまたはそれ未満の、例えば、約２質量％と等しいまたはそれ未満の、例えば、約１質量％と等しいまたはそれ未満の量にて、噴霧乾燥された鉱物に存在させることができる。
【００７８】
噴霧乾燥プロセスは、均一な、または実質的に均一な噴霧乾燥された顆粒を生じさせることができ、その場合、顆粒物の直径は上記範囲となろう。ｄ90／ｄ10比によって特徴付けられる、粒子サイズ分布曲線の峻度は、典型的には、少なくとも５、好ましくは少なくとも８である。いくつかの実施形態において、噴霧乾燥された顆粒物は、本質的に単分散とすることができる。ある実施形態において、鉱物を噴霧乾燥することは、鉱物の油および／または水吸収特性を改良することができる。
噴霧乾燥は、高温ガスを用いて迅速に乾燥することによって、液体またはスラリーから乾燥粉末を生じさせる方法である。本明細書中に記載された方法は、鉱物の粒子を含む懸濁液が噴霧乾燥される工程を含むことができる。鉱物顆粒物は回収される。回収された顆粒物は熱処理（本明細書中においては、「か焼」ともいう）することができる。
【００７９】
例えば、本明細書中に記載された方法は、鉱物（例えば、本明細書中に記載された鉱物）の粒子、液状媒体およびバインダーを含む懸濁液を噴霧乾燥し、噴霧乾燥された鉱物顆粒物を回収することを含むことができる。鉱物出発物質および／または噴霧乾燥された鉱物顆粒物は、本明細書中に記載された特徴のいずれか１または複数を有することができる。例えば、噴霧乾燥された鉱物顆粒物は、噴霧乾燥工程前の鉱物の皮脂および／または油および／または水吸収容量と比較して、増大した皮脂および／または油および／または水吸収容量を有することができる。
【００８０】
噴霧乾燥されるべき懸濁液は、典型的には、液状媒体および固形分を含む水性懸濁液である。液状媒体は、典型的には、水である。
懸濁液は、さらに、バインダーを含むことができる。バインダーは、無機質または有機質であってよく、例えば、ラテックスタイプのバインダーとして、固体成分を含むことができる。バインダーを懸濁液に含めて、噴霧乾燥された顆粒の形成を促進することができる。
実施形態において、バインダーは仮バインダー（temporary binder）とすることができる。「仮バインダー」とは、生成物に残存することが意図されていないが、鉱物の粒子を一緒に結合し、最初の形成後に噴霧乾燥体を支持するように働くバインダーを意味し、これは、次いで、熱処理などの、構造的剛性を噴霧乾燥体に付与することが意図された工程を含めた、１または複数のさらなる処理工程に付すことができる。そのような仮バインダーは、かくして、熱的に一過性であり、すなわち、バインダー物質を蒸発させ、または燃やすことができる十分な熱の印加に際して、噴霧乾燥体から除去される。適切な仮バインダーの例は、澱粉、炭水化物、糖、ポリ酢酸ビニル、ポリビニルアルコール、ラテックス、ゼラチン、ワックス、セルロース、デキストリン、熱可塑性樹脂、熱硬化性樹脂、塩素化炭化水素、ガム、小麦粉、カゼイン、アルジネート、タンパク質、ビチューメン、アクリル、エポキシ樹脂、および尿素である。本発明の実施形態において、仮バインダーは、ポリビニルアルコールバインダーまたはラテックスバインダーとすることができる。懸濁液中の仮バインダーの量は、固形物ベースで、１０質量％まで、例えば、２〜１０質量％の範囲とすることができる。バインダーが仮バインダーである場合、噴霧乾燥された顆粒物は、構造的剛性を噴霧乾燥体に付与するための工程である、熱処理、またはか焼に付すことができる。熱処理工程において、仮バインダーは噴霧乾燥体から除去され、または実質的に除去される。
【００８１】
もう１つの実施形態において、バインダーは永久バインダーとすることができる。「永久バインダー」とは、生成物中に残存し、高温か焼工程の必要性なくして噴霧乾燥体に対して構造的強度を供することが意図されたバインダーを意味する。永久バインダーの例は、架橋されたアルジネート、熱硬化性樹脂、熱可塑性樹脂およびスチレン−ブタジエンポリマーである。用いるべき具体的永久バインダーを選択して、バインダーが、濾過されるべき液体に有意に可溶性であることなく、骨材に構造的支持を供することを確実とすることができる。例えば、水に不溶性であるバインダーは、ビール濾過で用いられるフィルター媒体で用いるのに適しているであろう。
【００８２】
永久バインダーは、例えば、架橋性とすることもできる。そのような架橋性バインダーを用いる場合、噴霧乾燥体が形成されて、架橋を行う後に、さらなる化学的または低温熱処理（例えば、２００℃未満）が必要であり得る。適切な架橋性バインダーの例は、Ｗａｃｋｅｒ  ＣｈｅｍｉｅからのＶｉｎｎａｐａｓ  ＡＮ２１４などの、酢酸ビニルおよびアクリル酸エステルのコポリマーである。本発明で用いる永久バインダーは、性質が有機性である場合、熱的に一過性であり得ることは認識されるべきである。しかしながら、仮バインダーと、熱的に一過性である永久バインダーとの間の区別は、か焼処理の必要性なくして、永久バインダーが、噴霧乾燥工程の間に生じた凝集された構造を固定することができることである。
【００８３】
熱的に一過性でない他の永久バインダーを用いてもよい。そのようなバインダーは無機系である。例として、セメント、ポゾラン物質、シリケート、水ガラス、石膏、ベントナイト、およびボレートが挙げられる。また、アルミン酸ナトリウム、アルミン酸カリウムまたはアルミン酸リチウムなどのアルミン酸アルカリ金属バインダー、およびアルミン酸カルシウムおよびアルミン酸マグネシウムなどのアルミン酸アルカリ土類金属バインダーを含めた、アルミネートバインダーも含まれる。永久バインダーを用いる利点は、か焼工程を回避することができることである。
【００８４】
懸濁液の固形分は、１種または複数の任意の追加の無機成分および１種または複数の任意の有機固体成分と共に、粒状鉱物成分を含む。
懸濁液の無機固形物含有量は、後により詳細に考察する用いるべき噴霧乾燥方法、および望まれる噴霧乾燥顆粒のサイズに依存する。しかしながら、典型的には、噴霧乾燥に適した粘度を有するためには、懸濁液は、懸濁液の質量に対して、少なくとも５％、例えば、少なくとも１０％、例えば、少なくとも１５質量％の無機固形物含有量を有するべきであり、懸濁液の質量に対して、３０％までの、または２５％までのまたは２０％までの無機固形物含有量を有することができる。典型的には、固形物含有量は、懸濁液の質量に対して、１５〜２５質量％の範囲となるであろう。
任意の無機成分は、本明細書中に記載された鉱物に加えて１種もしくは複数の粒状無機鉱物；および／または１種もしくは複数の適切な融剤を含むことができる。任意の有機固形物成分は、有機バインダーの固形物成分とすることができる。
懸濁液中の無機固形物の合計質量に対して、少量の、例えば、２０％以下、例えば、懸濁液に存在する無機固形物の合計質量に対して、１０％以下、または５％以下の追加の無機鉱物成分を、噴霧乾燥される懸濁液に含めることができる。この結果、例えば、その外側壁において、追加の無機鉱物成分を含めた噴霧乾燥された顆粒がもたらされるであろう。これは、噴霧乾燥された顆粒の特性、例えば、強度および／または透過度を調整するのに用いることができる。
【００８５】
融剤は、噴霧乾燥される懸濁液の任意の追加成分である。融剤は、噴霧乾燥された顆粒がか焼されるべき場合に（いわゆる「融解か焼」）必要となり得る。か焼の間における少なくとも１種の融剤の存在は、噴霧乾燥体の壁中の鉱物粒子が一緒に焼結されるべき温度を低下させることができる。
融剤として適切な剤は、現在当業者に知られている、または後に発見され得るいずれかのものである。１つの実施形態において、融剤は炭酸ナトリウム（ソーダ灰、Ｎａ2ＣＯ3）である。もう１つの実施形態において、融剤は水酸化ナトリウム（ＮａＯＨ）である。さらなる実施形態において、少なくとも１種の融剤は塩化ナトリウム（ＮａＣｌ）である。なおもう１つの実施形態において、少なくとも１種の融剤は炭酸カリウム（Ｋ2ＣＯ3）である。なおさらなる実施形態において、少なくとも１種の融剤はホウ酸ナトリウム（Ｎａ2Ｂ4Ｏ7）である。
【００８６】
１つの実施形態において、融剤は、ＩＡ族中の少なくとも種のアルカリ金属の少なくとも１種の塩である。もう１つの実施形態において、融剤は、少なくとも１種のアルカリ金属の少なくとも１種の塩である。さらなる実施形態において、少なくとも１種のアルカリ金属はナトリウムである。なおもう１つの実施形態において、少なくとも１種のアルカリ金属は、ナトリウムのそれよりも大きい原子半径を有するアルカリ金属から選択される。なおさらなる実施形態において、少なくとも１種のアルカリ金属はカリウムである。なおもう１つの実施形態において、少なくとも１種のアルカリ金属はルビジウムである。
【００８７】
少なくとも１種の融剤は噴霧乾燥前に懸濁液に添加され；その結果、融剤は、その融解促進（fluxing）機能を提供することが容易に可能である位置において、噴霧乾燥された顆粒の壁内に位置する。
融剤は、懸濁液中の無機固形物の合計質量に対して、約８％未満の量にて、または約７％未満の量にて、または約６％未満の量にて、または約５％未満の量にて、または約４％未満の量にて、または約３％未満の量にて、または約２％未満の量にて懸濁液中に存在させることができる。もう１つの実施形態において、懸濁液は、懸濁液中の無機固形物の合計質量に対して、約０．５％から約１０％の融剤を含有する。
【００８８】
噴霧乾燥された顆粒が融解か焼されるいくつかの実施形態において、少なくとも１種の融剤は、化学的分解反応を受け得る。そのような化学的分解の１つの実施態様において、ナトリウムを含有する少なくとも１種の融剤は、少なくとも１種の供給物質に存在する珪藻植物シリカと結合して、ケイ酸ナトリウムを形成し、プロセスにおいて二酸化炭素ガスを追い出す。もう１つの実施形態において、少なくとも１種のアルカリ金属を含有する少なくとも１種の融剤は、少なくとも１種の供給物質に存在する珪藻植物シリカと結合して、少なくとも１種のケイ酸アルカリ金属を形成する。
懸濁液は、自体公知の方法で噴霧乾燥することができる。懸濁液は噴霧乾燥器の入口に供給でき、噴霧乾燥された物質はアトマイザーから排出される。
噴霧乾燥は、ノズルアトマイザーまたは噴流噴霧乾燥（fountain spray-drying）技術を用いて行うこともでき、そこでは、スラリーは、乾燥チャンバーのコーン（cone）から上方に噴霧される。これは、小滴が乾燥機の底部に戻り、より粗いより自由流動性の粉末を供する前に、小滴の完全な飛行アークの間に乾燥が起こることを可能とする。
【００８９】
本発明で用いることができる噴霧乾燥器のもう１つのタイプは、「回転輪」または「回転円板」アトマイザーを使用するものである。適切な噴霧乾燥装置の１つの例は、Ｎｉｒｏ  Ｍｉｎｏｒ噴霧乾燥器ユニットである。このマシーンは、直径が８００ｍｍの乾燥チャンバーを有し、６００ｍｍの円筒の高さは円錐形をベースにし、空気駆動円板型のアトマイザーが装着されている。アトマイザーは、３０，０００ｒｐｍの速度で運転することができる。乾燥は、３００℃の入口空気温度を用いて行うことができる。スラリーは、ペリスタポンプを介して、必要な出口温度（典型的には、１１０から１２０℃）を維持するように選択された速度でアトマイザーに供給される。
噴霧乾燥の方法の１つの例において、３５０および４００℃の間の入口温度および１１０および１２０の間の出口温度を用いた。
【００９０】
懸濁液の無機固形物含有量は、後により詳細に考察する用いるべき噴霧乾燥方法、および望まれる噴霧乾燥顆粒のサイズに依存する。しかしながら、典型的には、懸濁液は、５から３０質量％のオーダーの、例えば、１５から２５質量％のオーダーの無機固形物含有量を有するであろう。
本明細書中においてはか焼処理ともいう熱処理は、一緒に焼結すべき噴霧乾燥体の壁中に鉱物粒子を生じさせる適切な温度にて行うことができ、かくして、破砕に対して抵抗性である乾燥体がもたらされる。最高か焼温度は、例えば、少なくとも５００℃、または少なくとも６００℃、または少なくとも７００℃、または少なくとも８００℃、または少なくとも９００℃とすることができる。噴霧乾燥体の微細な構造の破壊および被る追加のコストを回避するためには、最高か焼温度は、典型的には、１２００℃未満、例えば、１１００℃未満、または１０００℃未満である。
【００９１】
か焼の持続は、経験的には、望まれる成果に依存して決定することができる。しかしながら、典型的には、か焼は、ピーク温度における持続が４時間未満、または３時間未満、または２時間未満、または１時間未満となるように行うことができる。実施態様において、か焼は、該か焼が極めて迅速に行われる「フラッシュ（flash）」か焼によって行うことができる。か焼は、バッチプロセスで、または連続プロセスで行うことができる。適切な連続プロセスは回転管状炉を用いることができ、そこでは、未か焼供給物質を、適切な温度に維持された加熱ゾーンを連続的に通過させる。実施形態において、か焼は、か焼温度を、例えば、１分当たり１および５０℃、例えば、１分当たり１から１０℃の間の速度にて、最終の最高温度まで上昇させることによって行うことができ、次いで、例えば、１分当たり１から５０℃、例えば、１分当たり５から２０℃の速度で室温に冷却することができる。
か焼された噴霧乾燥顆粒物は、未か焼出発物質と実質的に同一の粒子サイズ分布を有する。
【００９２】
ある実施形態において、粒状鉱物はバインダーと共に凝集（造粒）され、そこでは、１または複数のより小さい粒子が付着されて、より大きい粒子を形成する。バインダーは、例えば、噴霧乾燥でやはり用いることができる、本明細書中に記載されたバインダーのうちのいずれとすることもできる。例えば、バインダーはポリビニルアルコールとすることができる。例えば、バインダーが部分的にケン化することができる。例えば、バインダーは、約５ｃｐｓの粘度を有することができる。例えば、バインダーは、約８０％と等しいまたはそれよりも大きい、例えば、約８５％と等しいまたはそれよりも大きい、例えば、約８８％の％加水分解を有することができる。例えば、バインダーは、Ｓｅｋｉｓｕｉから入手可能なＣｅｌｖｏｌ  ２０５Ｅ（登録商標）とすることができる。例えば、バインダーは、粒状鉱物の合計質量に対して、約１０％と等しいまたはそれ未満の量で用いることができる。例えば、バインダーは、鉱物の合計質量に対して、約０．５から約８％、例えば、約１から約６％、例えば、約１から約５％、例えば、約１から約３％の範囲の量で用いることができる。例えば、バインダーは、約５質量％と等しいまたはそれ未満の、例えば、約４質量％と等しいまたはそれ未満の、例えば、約３質量％と等しいまたはそれ未満の量で用いることができる。
【００９３】
ある実施形態において、粒状鉱物は、当業者に知られたいずれかの技術によって、混合および／またはブレンディングにより組み合わせることができる。鉱物は、例えば、Ｅｉｒｉｃｈミキサーもしくはフードミキサー（例えば、Hobartフードミキサーを用い、またはパンペレタイザーまたはドラムペレタイザーなどのようなペレタイザーを用い、鉱物をバインダーと混合することによって、例えば、凝集させることができる。鉱物は、例えば、噴霧乾燥によって凝集させることができる。鉱物は、例えば、バインダーを鉱物上に噴霧乾燥することによって凝集させることができる。例えば、３質量％のポリビニルアルコールの１００ｇ溶液を１００ｇの鉱物（例えば、ケイソウ土）上に噴霧することができる。鉱物は、例えば、バインダーを鉱物上に現場で沈殿させることによって凝集させることができる。バインダーは、例えば、噴霧乾燥でやはり用いることができる、本明細書中に記載されたバインダーのいずれとすることもできる。ある実施形態において、バインダーは、例えば、沈殿したバインダーとすることができる。バインダーが、例えば、シリカバインダーとすることができる。例えば、バインダーはアルカリシリカバインダーとすることができる。例えば、バインダーは、ケイ酸ナトリウムおよび／またはケイ酸カリウムとすることができる。例えば、バインダーは、鉱物の合計質量に対して、約０．５から約８％、例えば、約１から約６％、例えば、約１から約５％、例えば、約１から約３％の範囲の量で用いることができる。例えば、バインダーは、約５質量％と等しいまたはそれ未満の、例えば、約４質量％と等しいまたはそれ未満の、例えば、約３質量％と等しいまたはそれ未満の量で用いることができる。
【００９４】
凝集の前および／または後に、粒状鉱物は、少なくとも１回の分級工程に付すことができる。例えば、少なくとも１回の熱処理の前および／または後に、鉱物は、いくつかの実施形態においては、少なくとも１回の分級工程に付すことができる。いくつかの実施形態において、粒状鉱物の粒子サイズは、当該技術分野でよく知られたいくつかの技術のうちのいずれか１つを用いて適切なまたは望まれるサイズに調整される。いくつかの実施形態において、鉱物は、少なくとも１回の機械的分離に付されて、粉末サイズ分布を調整する。適切な機械的分離技術は当業者によく知られており、限定されるものではないが、ミリング、粉砕、ふるい分け、押出し、摩擦電気分離、液体分級、エージング、および空気分級を含む。
【００９５】
粒状鉱物は、少なくとも１回の熱処理に付すことができる。適切な熱処理プロセスは当業者によく知られており、現在知られている、または後に発見され得るものを含む。いくつかの実施形態において、少なくとも１回の熱処理は、熱処理された鉱物組成物中の有機物および／または揮発物の量を減少させる。いくつかの実施形態において、少なくとも１回の熱処理は、少なくとも１回のか焼を含む。いくつかの実施形態において、少なくとも１回の熱処理は、少なくとも１回の融解か焼を含む。いくつかの実施形態において、少なくとも１回の熱処理は、少なくとも１回の焙焼を含む。
【００９６】
か焼は、当業者に現在知られている、または後に発見されるいずれの適切なプロセスに従って行うこともできる。いくつかの実施形態において、か焼は、鉱物の融点未満の温度で行われる。いくつかの実施形態において、か焼は、約６００℃から約１１００℃の範囲の温度で行われる。いくつかの実施形態において、か焼温度は、約６００℃から約７００℃の範囲である。いくつかの実施形態において、か焼温度は、約７００℃から約８００℃の範囲である。いくつかの実施形態において、か焼温度は約８００℃から約９００℃の範囲である。いくつかの実施形態において、か焼温度は、約６００℃、約７００℃、約８００℃、約９００℃、約１０００℃、および約１１００℃からなる群から選択される。より低温における熱処理の結果、鉱物複合物の調製のための他のプロセスを上回るエネルギー削減をもたらすことができる。
【００９７】
融解か焼は、少なくとも１種の融剤の存在下で少なくとも１回のか焼を行うことを含む。融解か焼は、当業者に現在知られている、または後に発見されるいずれの適切なプロセスに従って行うこともできる。いくつかの実施形態において、少なくとも１種の融剤は、融剤として作用できる、当業者に現在知られた、または後に発見されるいずれの物質でもある。いくつかの実施形態において、少なくとも１種の融剤は、少なくとも１種のアルカリ金属を含む塩である。いくつかの実施形態において、少なくとも１種の融剤は、炭酸塩、ケイ酸塩、塩化物、および水酸化物塩からなる群から選択される。他の実施形態において、少なくとも１種の融剤は、ナトリウム、カリウム、ルビジウム、およびセシウム塩からなる群から選択される。なおさらなる実施形態において、少なくとも１種の融剤は、炭酸ナトリウム、炭酸カリウム、炭酸ルビジウム、および炭酸セシウム塩からなる群から選択される。
【００９８】
焙焼は、当業者に現在知られた、または後に発見されるいずれの適切なプロセスに従って行うこともできる。いくつかの実施態様において、焙焼は、鉱物（例えば、ケイソウ土および／または天然ガラス）中での結晶性鉱物（例えば、結晶性シリカ）の形成を回避するのを助ける、一般的にはより低い温度で行われるか焼プロセスである。いくつかの実施形態において、焙焼は、約４５０℃から約９００℃の範囲の温度で行われる。いくつかの実施形態において、焙焼温度は、約５００℃から約８００℃の範囲である。いくつかの実施形態において、焙焼温度は、約６００℃から約７００℃の範囲である。いくつかの実施形態において、焙焼温度は約７００℃から約９００℃の範囲である。いくつかの実施形態において、焙焼温度は、約４５０℃、約５００℃、約６００℃、約７００℃、約８００℃、および約９００℃からなる群から選択される。
いくつかの実施形態に従い、粒状鉱物は、少なくとも１回の熱処理に付し、続いて、熱処理された鉱物成分を少なくとも一種のバインダー（例えば、シリカバインダー）とで共凝集させることができる。
【実施例】
【００９９】
（例１）
タバコ煙に存在する化学成分を吸収し／保持する粒状鉱物の容量を測定するために、実験を行った。タバコ煙を粒状鉱物に通し、０．２２μｍフィルターで濾過して、生物学的汚染を妨げた。次いで、濾過された煙を液体中に通気する（「タバコ抽出物」）。
タバコ抽出物を、種々の濃度（純粋なタバコ抽出物（１００％）、２０％タバコ抽出物（１／５に希釈されたタバコ抽出物）、１０％、２％および１％）にて、培養中の正常なヒト角化細胞（ＮＨＥＫ）と２４時間接触させた。最後の３時間の間、（テトラゾリウムの塩を含有する）細胞増殖剤ＷＳＴ１を導入し、４５０ｎｍにおける吸光度を測定した。黄色着色のレベルは、生きた細胞の数に比例する。結果は、ｙ軸の（タバコ抽出物に接触させなかった細胞培養と比較した）生存％、およびｘ軸のタバコ抽出物の希釈を示すグラフとして提示した。値の分析は、ＧｒａｐｈＰａｄ  Ｐｒｉｓｍ５ソフトウェアを用いて行った。正弦進行分析は、特定の暴露時間後に、各抽出物（ベースライン（全ての死滅した細胞）および最大（全ての生細胞）の間の中途の応答を誘導するタバコ抽出物の濃度）についてＥＣ５０を見積もった。
以下の表１に示した鉱物を試験した。
【０１００】
【表１】
2020507613.tif 000004
結果を図１から６に示す。ＥＣ５０結果は表２に示す。
【表２】
2020507613.tif 000005
【０１０１】
（例２）
ＮａｔｉｖｅＳｋｉｎ（登録商標）Ｐｌｕｓヒト皮膚モデルを用いて、タバコ煙に暴露された皮膚に対する種々の鉱物の効果を試験した。皮膚モデルは、空気と接触した上皮表面を持つ滋養マトリックスに浸したヒト皮膚の生検材料である。シリコーンリングは、生成物の良好な適用を可能とし、配合物の横方向広がりを防止する。皮膚生検材料は、３６歳の老齢の女性の腹壁形成術から得られ、フィッツパトリック（Ｆｉｔｚｐａｔｒｉｃｋ）スケールで３のフォトタイプに対応した。
【０１０２】
試験すべき試料を、等しい量のステンレス鋼スパチュラを用いて皮膚モデルの表面に適用した。次いで、皮膚モデルを、ミセラーウォーターに浸した綿棒で洗う前に１０本のタバコ煙に暴露し、次いで、インキュベーター中に３７℃にて２４時間入れる前に乾燥した。タバコへの暴露前に、試料を皮膚上に均質に広げる。暴露の後、試料の詰まりが観察される。
次いで、皮膚生検材料をマトリックスから取り出し、２つの部分に切断し、第一の部分は、後に記載するようにパラフィン中への包埋および染色を意図したものであり、第二の部分は、将来の実験のために−８０℃に保つものである。
【０１０３】
皮膚生検材料の第一の部分をホルマリン中で固定し、脱水し、次いで、パラフィン中に包埋した。皮膚切片は５μｍの厚みを有していた。皮膚切片を、ＬＥＩＣＡ（登録商標）ＤＦＣ２８０顕微鏡を用いて、皮膚の形態を分析するのを可能とするヘマトキシリンを用いて染色した。ＤＮＡ損傷を検出するためのγＨ２ＡＸを用いる染色も行い、ＤＭ５０００Ｂ顕微鏡下で観察する。染色の各タイプについて、１０の像が得られた。γＨ２ＡＸ染色の蛍光強度を、イメージＪ分析を用いて定量し、溶解した細胞のパーセントと相関させた。
【０１０４】
３．０μｍのｄ50（セディグラフ）、６５ｍｌ／１００ｇの油吸収、７．５ｍ2／ｇのＢＥＴ表面積および０．５０ｇ／ｃｍ3の軽打した嵩密度（ＩＳＯ  ７８７／１１０）を有するタルクを試験鉱物と混合し、次いで、この鉱物混合物をジメチルポリシロキサンベース（Ｉｎｎｏｓｐｅｃ  Ｐｅｒｆｏｒｍａｎｃｅ  Ｃｈｅｍｉｃａｌｓから入手可能なＤｉｍｅｔｈｉｓｉｌ（登録商標）ＤＭ−２００）と組み合わせることによって、試験試料を作成した。相対的な割合は、６４．４質量％のタルク、２７．６質量％の試験鉱物および８．０質量％のベースであった。
試験鉱物を表３に示す。タルク１は、他の試験試料中の他の試験鉱物と組み合わせて用いる同一のタルクであることを注記する。
【０１０５】
【表３】
2020507613.tif 000006
ヘマトキシリンで染色した皮膚生検材料の像を以下の図７から１２に示す。
タバコ煙に暴露しなかった皮膚生検材料は、試験試料を適用した、またはしなかったに拘わらず、通常の形態を有した。認識可能な差は観察されなかった。
１０本のタバコの煙に暴露された皮膚生検材料では、試験試料を適用しなかった場合、皮膚層の極めて重要な組織破壊が観察された。
ＰＣＣ、ＤＥ３および合成炭酸カルシウムを含有する試験試料を適用した場合、皮膚層のより小さな組織破壊が観察された。ＤＥ２を含有する試験試料を皮膚生検材料に適用した場合、組織破壊は観察されなかった。
γＨ２ＡＸ染色方法による溶解された細胞の定量の結果を表４に示す。いずれの試験試料も適用されなかった皮膚生検材料を、対照として用いた。
【０１０６】
【表４】
2020507613.tif 000007
【０１０７】
以下の番号が付されたパラグラフは、本発明の特別な実施形態を規定する。
１．皮膚および／またはケラチン物質への適用のための組成物における抗汚染剤としての粒状鉱物の使用。
２．該粒状鉱物がシリカもしくはシリケートベース鉱物である、パラグラフ１に記載の使用。
３．該粒状鉱物が天然鉱物に由来する、パラグラフ１または２に記載の使用。
４．該粒状鉱物が、炭酸カルシウム、タルク、パーライト、カオリン、ケイソウ土およびそれらの組合せから選択される、パラグラフ１から３までのいずれか１つに記載の使用。
５．該粒状鉱物が、約０．５μｍから約１００μｍ、例えば、約０．５μｍから約５０μｍ、例えば、約０．５μｍから約３０μｍの範囲のｄ50を有する、パラグラフ１から４までのいずれか１つに記載の使用。
【０１０８】
６．該粒状鉱物が、約０．０５μｍから約５０μｍの範囲のｄ10を有する、パラグラフ１から５までのいずれか１つに記載の使用。
７．該粒状鉱物が、約１から約２００μｍの範囲のｄ90を有する、パラグラフ１から６までのいずれか１つに記載の使用。
８．該粒状鉱物が、約２０ｍＬ／１００ｇ粒状鉱物と等しいまたはそれよりも大きい、例えば、約４０ｍＬ／１００ｇ粒状鉱物と等しいまたはそれよりも大きい、例えば、約５０ｍＬ／１００ｇ粒状鉱物と等しいまたはそれよりも大きい、例えば、約８０ｍＬ／１００ｇ粒状鉱物と等しいまたはそれよりも大きい油吸収容量を有する、パラグラフ１から７までのいずれか１つに記載の使用。
９．該粒状鉱物が、約４０ｍＬ／１００ｇ粒状鉱物と等しいまたはそれよりも大きい、例えば、５０ｍＬ／１００ｇ粒状鉱物と等しいまたはそれよりも大きい、例えば、約１００ｍＬ／１００ｇ粒状鉱物と等しいまたはそれよりも大きい水吸収容量を有する、パラグラフ１から８までのいずれか１つに記載の使用。
１０．該粒状鉱物が、約３０ｍＬ／１００ｇ粒状鉱物と等しいまたはそれよりも大きい、例えば、約４０ｍＬ／１００ｇ粒状鉱物と等しいまたはそれよりも大きい皮脂吸収容量を有する、パラグラフ１から９までのいずれか１つに記載の使用。
【０１０９】
１１．該粒状鉱物が、約８０と等しいまたはそれよりも大きいＬ白色度値を有する、パラグラフ１から１０までのいずれか１つに記載の使用。
１２．該使用が、化粧的または治療的使用である、パラグラフ１から１１までのいずれか１つに記載の使用。
１３．皮膚および／またはケラチン物質への適用のための組成物が、ヘアシャンプー、ヘアコンディショナー、モイスチャライザー、プライマーまたはクレンザーなどの化粧品組成物である、パラグラフ１から１２までのいずれか１つに記載の使用。
１４．皮膚および／またはケラチン物質への適用のための組成物が、エマルジョン、ゲル、ローションまたはクリームの形態である、パラグラフ１から１３までのいずれか１つに記載の使用。
１５．皮膚および／またはケラチン物質への適用のための組成物が、約０．５質量％から約６０質量％の粒状鉱物を含む、パラグラフ１から１４までのいずれか１つに記載の使用。
【０１１０】
１６．該粒状鉱物が、汚染物を吸収し、および／または汚染物の皮膚中への侵入を低下させ、もしくは予防する、パラグラフ１から１５までのいずれか１つに記載の使用。
１７．皮膚および／またはケラチン物質への適用のための組成物が、細胞呼吸を増加させ、および／または落屑を低下させ、および／または皮膚の老化を阻害し、および／または皮膚のハリおよび／または皮膚の弾力の喪失を低下させ、および／または皮脂の分泌を低下させ、および／または皮膚中のビタミンＥレベルを増大させる、パラグラフ１から１７までのいずれか１つに記載の使用。
１８．皮膚および／またはケラチン物質を汚染から保護する方法であって、粒状鉱物を含む組成物を該皮膚および／ケラチン物質に適用することを含む方法。
１９．該粒状鉱物がシリカベースまたはシリケートベース鉱物である、パラグラフ１８に記載の方法。
２０．該粒状鉱物が天然鉱物に由来する、パラグラフ１８または１９に記載の方法。
【０１１１】
２１．該粒状鉱物が、炭酸カルシウム、タルク、パーライト、カオリン、ケイソウ土およびそれらの組合せから選択される、パラグラフ１８から２０までのいずれか１つに記載の方法。
２２．該粒状鉱物が、約０．５μｍから約１００μｍ、例えば、約０．５μｍから約５０μｍ、例えば、約０．５μｍから約３０μｍの範囲のｄ50を有する、パラグラフ１８から２１までのいずれか１つに記載の方法。
２３．該粒状鉱物が、約０．０５μｍから約５０μｍの範囲のｄ10を有する、パラグラフ１８から２２までのいずれか１つに記載の方法。
２４．該粒状鉱物が、約１から約２００μｍの範囲のｄ90を有する、パラグラフ１８から２３までのいずれか１つに記載の方法。
２５．該粒状鉱物が、約２０ｍＬ／１００ｇ粒状鉱物と等しいまたはそれよりも大きい、例えば、約４０ｍＬ／１００ｇ粒状鉱物と等しいまたはそれよりも大きい、例えば、約５０ｍＬ／１００ｇ粒状鉱物と等しいまたはそれよりも大きい、例えば、約８０ｍＬ／１００ｇ粒状鉱物と等しいまたはそれよりも大きい油吸収容量を有する、パラグラフ１８から２４までのいずれか１つに記載の方法。
【０１１２】
２６．該粒状鉱物が、約４０ｍＬ／１００ｇ粒状鉱物と等しいまたはそれよりも大きい、例えば、約５０ｍＬ／１００ｇ粒状鉱物と等しいまたはそれよりも大きい、例えば、約１００ｍＬ／１００ｇ粒状鉱物と等しいまたはそれよりも大きい水吸収容量を有する、パラグラフ１８から２５までのいずれか１つに記載の方法。
２７．該粒状鉱物が、約３０ｍＬ／１００ｇ粒状鉱物と等しいまたはそれよりも大きい、例えば、約４０ｍＬ／１００ｇ粒状鉱物と等しいまたはそれよりも大きい皮脂吸収容量を有する、パラグラフ１８から２６までのいずれか１つに記載の方法。
２８．該粒状鉱物が、約８０と等しいまたはそれよりも大きいＬ白色度値を有する、パラグラフ１８から２７までのいずれか１つに記載の方法。
２９．該使用が化粧的もしくは治療的使用である、パラグラフ１８から２８までのいずれか１つに記載の方法。
３０．皮膚および／またはケラチン物質への適用のための組成物が、ヘアシャンプー、ヘアコンディショナー、モイスチャライザー、プライマーまたはクレンザーなどの化粧品組成物である、パラグラフ１８から２９までのいずれか１つに記載の方法。
【０１１３】
３１．皮膚および／またはケラチン物質への適用のための組成物が、エマルジョン、ゲル、ローションまたはクリームの形態である、パラグラフ１８から３０までのいずれか１つに記載の方法。
３２．皮膚および／またはケラチン物質への適用のための組成物が、約０．５質量％から約６０質量％の粒状鉱物を含む、パラグラフ１８から３１までのいずれか１つに記載の方法。
３３．該粒状鉱物が、汚染物を吸収し、および／または汚染物の皮膚中への侵入を低下させ、または予防する、パラグラフ１８から３２までのいずれか１つに記載の方法。
３４．皮膚および／またはケラチン物質への適用のための組成物が、細胞呼吸を増加させ、および／または落屑を低下させ、および／または皮膚の老化を阻害し、および／または皮膚のハリおよび／または皮膚の弾力の喪失を低下させ、および／または皮脂の分泌を低下させ、および／または皮膚中のビタミンＥレベルを増大させる、パラグラフ１８から３３までのいずれか１つに記載の方法。
３５．粒状鉱物を含む組成物であって、皮膚および／またはケラチン物質に適用して、該皮膚および／またはケラチン物質を汚染から保護することができる組成物。
【０１１４】
３６．乾燥したおよび／または損傷した皮膚の治療用である、パラグラフ３５に記載の組成物。
３７．パラグラフ３５または３６に記載の組成物を製造する方法であって、粒状鉱物を液状担体と組み合わせることを含む方法。
【図１】
2020507613.tif 000008
【図２】
2020507613.tif 000009
【図３】
2020507613.tif 000010
【図４】
2020507613.tif 000011
【図５】
2020507613.tif 000012
【図６】
2020507613.tif 000013
【図７】
2020507613.tif 000014
【図８】
2020507613.tif 000015
【図９】
2020507613.tif 000016
【図１０】
2020507613.tif 000017
【図１１】
2020507613.tif 000018
【図１２】
2020507613.tif 000019
【国際調査報告】
2020507613.tif 000020
2020507613.tif 000021
2020507613.tif 000022